(57)【特許請求の範囲】
【請求項１】
（Ａ）次式（Ａ−Ｉ）
【化１】
0004883831.tif 000163
［式中、Ｒ1は水素原子または炭素原子数１ないし４のアルキル基を表し、
Ｒ2は直接結合または炭素原子数１ないし１０のアルキレン基を表し、そして
ｎ1は２ないし５０の数を表す。］で表される化合物、または
次式（Ａ−ＩＩ−ａ）および（Ａ−ＩＩ−ｂ）
【化２】
0004883831.tif 000164
［式中、ｎ2およびｎ2*は２ないし５０の数を表す。］で表される少なくとも一つの化合物と、
（Ｂ）立体障害アミン化合物と、および
（Ｃ）アナターゼ型の二酸化チタン、但し前記成分（Ｂ）は式（Ａ−Ｉ）、（Ａ−ＩＩ−ａ）および（Ａ−ＩＩ−ｂ）で表される化合物とは異なる安定剤混合物。
【請求項２】
前記成分（Ｂ）は
ジ（２，２，６，６−テトラメチルピペリジニ−４−イル）セバケート、
ジ（１−オクチルオキシ−２，２，６，６−テトラメチルピペリジニ−４−イル）セバケート、
ジ（１，２，２，６，６−ペンタメチルピペリジニ−４−イル）セバケート、
８−アセチル−３−ドデシル−１，３，８−トリアザ−７，７，９，９−テトラメチルスピロ［４．５］デカン−２，４−ジオン、
ジ（１，２，２，６，６−ペンタメチルピペリジニ−４−イル）ブチル（３，５−ジ−第三ブチル−４−ヒドロキシベンジル）マロネート、
【化３】
0004883831.tif 000165
４−ステアロイルオキシ−２，２，６，６−テトラメチルピペリジン、
１−（２，２，６，６−テトラメチルピペリジニ−４−イルアミノ）−２−（２，２，６，６−テトラメチルピペリジニ−４−イルアミノカルボニル）エタン、
【化４】
0004883831.tif 000166
２，２，４，４−テトラメチル−７−オキサ−３，２０−ジアザ−２１−オキソジスピロ［５．１．１１．２］ヘンエイコサン、
【化５】
0004883831.tif 000167
［式中、Ｒ0は炭素原子数１２ないし１４のアルキル基を表す。］、
１，２，３，４−テトラキス［１，２，２，６，６−ペンタメチルピペリジニ−４−イルオキシカルボニル］ブタン、
１，２，３，４−テトラキス［２，２，６，６−テトラメチルピペリジニ−４−イルオキシカルボニル］ブタン、
ビス［１，２，２，６，６−ペンタメチルピペリジニ−４−イルオキシカルボニル］−ビス［トリデシルオキシカルボニル］ブタン、
ビス［２，２，６，６−テトラメチルピペリジニ−４−イルオキシカルボニル］−ビス［トリデシルオキシカルボニル］ブタン、
２−（２，２，６，６−テトラメチルピペリジニ−４−イルアミノ）−２−（２，２，６，６−テトラメチルピペリジニ−４−イルアミノカルボニル）プロパン、
【化６】
0004883831.tif 000168
１，６−ビス［Ｎ−（２，２，６，６−テトラメチルピペリジニ−４−イル）ホルミルアミノ］ヘキサン、
【化７】
0004883831.tif 000169
【化８】
0004883831.tif 000170
［式中、ｍ21は１ないし２０の数を表す。］、
【化９】
0004883831.tif 000171
［式中、ｍ4は２ないし５０の数を表す。］、
【化１０】
0004883831.tif 000172
［式中、ｍ4は２ないし５０の数を表す。］、
【化１１】
0004883831.tif 000173
［式中、Ｒ’は
【化１２】
0004883831.tif 000174
を表す。］、
【化１３】
0004883831.tif 000175
［式中、ｍ12は２ないし５０の数を表す。］、
【化１４】
0004883831.tif 000176
［式中、ｍ12は２ないし５０の数を表す。］、
【化１５】
0004883831.tif 000177
［式中、ｍ4は２ないし５０の数を表す。］、
【化１６】
0004883831.tif 000178
［式中、ｍ11*は２ないし５０の数を表し、そして
基Ｒ*は互いに独立してエチル基または２，２，６，６−テトラメチルピペリジニ−４−イル基を表すが、但し基Ｒ*の少なくとも５０％は２，２，６，６−テトラメチルピペリジニ−４−イル基を表しかつ残りの基Ｒ*はエチル基を表す。］、
【化１７】
0004883831.tif 000179
［式中、ｍ19は１ないし２５の数を表し、そしてＧ11は水素原子またはメチル基を表す。］、
【化１８】
0004883831.tif 000180
［式中、ｍ19は１ないし２５の数を表し、そして
Ｇ11は水素原子またはメチル基を表す。］、
【化１９】
0004883831.tif 000181
［式中、ｍ17は１ないし２０の数を表す。］、
【化２０】
0004883831.tif 000182
［式中、ｍ17は１ないし２０の数を表す。］、
【化２１】
0004883831.tif 000183
［式中、ｍ19は１ないし２５の数を表し、そしてＧ11は水素原子またはメチル基を表す。］、または
次式（１００−３）
【式２２】
0004883831.tif 000184
［式中、ｍ20は２ないし２０を表す。］で表される化合物である、請求項１記載の安定剤混合物。
【請求項３】
前記成分（Ａ）は
【化２３】
0004883831.tif 000185
［式中、ｎ1は２ないし２０の数を表す。］であり、そして
前記成分（Ｂ）は
ジ（２，２，６，６−テトラメチルピペリジニ−４−イル）セバケート、または
【化２４】
0004883831.tif 000186
［式中、ｍ4は２ないし５０の数を表す。］である、請求項１記載の安定剤混合物。
【請求項４】
光、熱または酸化によって誘発される崩壊を受ける有機材料と請求項１記載の安定剤混合物を含む組成物。
【発明の詳細な説明】
【０００１】
【発明の属する技術分野】
本発明は、ある特定の立体障害アミン化合物と、別の立体障害アミン化合物と、アナターゼ（ＴｉＯ2）を含む安定剤混合物；有機材料、特にポリオレフィンのような合成ポリマーを、光、熱または酸化によって誘発される崩壊に対して安定化するための該混合物の使用；およびそうして安定化された有機材料に関する。
【０００２】
【従来の技術】
二つの特定の立体障害アミン化合物およびルチル（ＴｉＯ2）を含む安定剤混合物は、例えばＵＳ−Ａ−４，８６３，９８１から既知である。安定剤が二酸化チタン顔料着色されたポリプロピレンの熱または光酸化において相互作用することが、Ｎ．Ｓ．アレン等によりポリマー・デグラデーション・アンド・スタビリティー、６１（１９９８）、１３９〜１４９に記載されている。
【０００３】
【発明が解決しようとする課題】
しかしながら、より優れた特性を有する安定剤混合物に対する要求がいまだに存在している。
【０００４】
【課題を解決するための手段】
本発明は、特に、（Ａ）次式（Ａ−Ｉ）
【化２５】
0004883831.tif 000002
［式中、Ｒ1は水素原子または炭素原子数１ないし４のアルキル基を表し、Ｒ2は直接結合または炭素原子数１ないし１０のアルキレン基を表し、そしてｎ1は２ないし５０の数を表す。］で表される化合物、または
次式（Ａ−ＩＩ−ａ）および（Ａ−ＩＩ−ｂ）
【化２６】
0004883831.tif 000003
［式中、ｎ2およびｎ2*は２ないし５０の数を表す。］で表される少なくとも一つの化合物と、
（Ｂ）立体障害アミン化合物と、および
（Ｃ）アナターゼ型の二酸化チタン
を含むが、但し前記成分（Ｂ）は式（Ａ−Ｉ）、（Ａ−ＩＩ−ａ）および（Ａ−ＩＩ−ｂ）で表される化合物とは異なる安定剤混合物に関する。
【０００５】
８個以下の炭素原子を含むアルキル基の例は、メチル基、エチル基、プロピル基、ブチル基、ペンチル基、ヘキシル基、ヘプチル基およびオクチル基である。
１１個以下の炭素原子を含むアルキレン基（直鎖または分岐）の例は、メチレン基、エチレン基、プロピレン基、トリメチレン基、テトラメチレン基、ペンタメチレン基、３，３−ペンタンジイル基、ヘキサメチレン基、オクタメチレン基、デカメチレン基およびウンデカメチレン基である。Ｒ2は好ましくは炭素原子数２ないし５のアルキレン基を表す。
ｎ1、ｎ2およびｎ2*は好ましくは２ないし２５、特には２ないし２０または２ないし１０の数である。
ｎ2**は好ましくは１ないし２５、特には１ないし２０または１ないし１０の数である。
【０００６】
前記式（Ａ−Ｉ）、（Ａ−ＩＩ−ａ）および（Ａ−ＩＩ−ｂ）で表される化合物における自由原子価を飽和する末端基の定義は、それらの製造のために使用した過程に依存する。該末端基はまた、該化合物の製造後に修飾されることもできる。
【０００７】
前記式（Ａ−Ｉ）で表される化合物において、２，２，６，６−テトラメチル−４−オキシ−１−ピペリジル基に結合する末端基は例えば、水素またはーＣＯ−Ｒ2−ＣＯＯＱ［式中、Ｑは例えば、メチル基、エチル基またはプロピル基を表す。］であり、そしてジアシル基に結合する末端基は例えば、−ＯＱまたは次式
【化４１】
0004883831.tif 000004
で表される基である。
【０００８】
前記式（Ａ−ＩＩ−ａ）で表される化合物において、窒素原子に結合する末端基は例えば水素原子であることができ、そして２−ヒドロキシプロピレン基に結合する末端基は、例えば次式
【化４２】
0004883831.tif 000005
で表される基であることができる。
【０００９】
前記式（Ａ−ＩＩ−ｂ）で表される化合物において、ジメチレン基に結合する末端基は例えば−ＯＨであることができ、そして酸素原子に結合する末端基は例えば水素原子であることができる。該末端基はまたポリエーテル基であることもできる。
【００１０】
前記成分（Ａ）は好ましくは、
Ｒ1が水素原子を表し、Ｒ2がエチレン基を表し、そしてｎ1が２ないし２０の数を表す前記式（Ａ−Ｉ）で表される化合物、または
ｎ2およびｎ2*が２ないし２０の数を表す前記式（Ａ−ＩＩ−ａ）および（Ａ−ＩＩ−ｂ）で表される少なくとも一つの化合物、または
基Ｒ3およびＲ4が一緒にウンデカメチレン基を表し、そして変数ｎ2**が互いに独立して１ないし２０の数を表す前記式（Ａ−ＩＩＩ）で表される化合物
である。
【００１１】
前記成分（Ａ）は特に、Ｒ1が水素原子を表し、Ｒ2がエチレン基を表し、そしてｎ1が２ないし２０の数を表す前記式（Ａ−Ｉ）で表される化合物である。
【００１２】
成分（Ａ）、（Ｂ）および（Ｃ）の化合物は既知であり、そしてそれらのほとんどは市販で入手可能である。
成分（Ａ）は特に、市販で入手可能な生成物Rチヌビン６２２またはRホスタビンＮ３０である。前記式（Ａ−ＩＩＩ）で表される化合物はＷＯ−Ａ−９８／５１６９０において詳細に記載される。
【００１３】
成分（Ｂ）は好ましくは、次式（Ｉ）または（ＩＩ）
【化４３】
0004883831.tif 000006
［式中、Ｇは水素原子またはメチル基を表し、そして
Ｇ1およびＧ2は互いに独立して水素原子、メチル基を表すか、または一緒に置換基＝Ｏを表す。］で表される少なくとも一つの基を含む化合物である。
立体障害アミンのより詳細な例は、類（ａ’）ないし（ｉ’）の下で下記される。
【００１４】
（ａ’）  次式（Ｉａ）
【化４４】
0004883831.tif 000007
［式中、ｎ1は１ないし４の数を表し、
ＧおよびＧ1は互いに独立して水素原子またはメチル基を表し、
Ｇ11は水素原子、Ｏ・、ヒドロキシル基、炭素原子数１ないし１８のアルキル基、炭素原子数３ないし８のアルケニル基、炭素原子数３ないし８のアルキニル基、炭素原子数７ないし１２のアラルキル基、炭素原子数１ないし１８のアルコキシ基、炭素原子数５ないし８のシクロアルコキシ基、炭素原子数７ないし９のフェニルアルコキシ基、炭素原子数１ないし８のアルカノイル基、炭素原子数３ないし５のアルケノイル基、炭素原子数１ないし１８のアルカノイルオキシ基、グリシジル基または次式−ＣＨ2ＣＨ（ＯＨ）−Ｚ（式中、Ｚは水素原子、メチル基またはフェニル基を表す。）で表される基を表し、Ｇ11は好ましくは、Ｈ、炭素原子数１ないし４のアルキル基、アリル基、ベンジル基、アセチル基またはアクリロイル基を表し、そして
Ｇ12は、ｎ1が１を表す場合、水素原子、未中断または一つ以上の酸素原子によって中断された炭素原子数１ないし１８のアルキル基、シアノエチル基、ベンゾイル基、グリシジル基、脂肪族、環式脂肪族、脂肪族芳香族、不飽和もしくは芳香族のカルボン酸、カルバミン酸もしくはリン原子含有酸の一価基、または一価シリル基を表し、好ましくは、２ないし１８個の炭素原子を有する脂肪族カルボン酸の、７ないし１５個の炭素原子を有する環式脂肪族カルボン酸の、または３ないし５個の炭素原子を有するα，β−不飽和カルボン酸の、または７ないし１５個の炭素原子を有する芳香族カルボン酸の一価基であって、各々のカルボン酸が脂肪族、環式脂肪族または芳香族部分において１ないし３個の−ＣＯＯＺ12基（式中、Ｚ12はＨ、炭素原子数１ないし２０のアルキル基、炭素原子数３ないし１２のアルケニル基、炭素原子数５ないし７のシクロアルキル基、フェニル基またはベンジル基を表す。）によって置換されることができる基を表し、
Ｇ12は、ｎ1が２を表す場合、炭素原子数２ないし１２のアルキレン基、炭素原子数４ないし１２のアルケニレン基、キシリレン基、脂肪族、環式脂肪族、脂肪族芳香族もしくは芳香族のジカルボン酸、ジカルバミン酸またはリン原子含有酸の二価基、または二価シリル基を表し、好ましくは、２ないし３６個の炭素原子を有する脂肪族ジカルボン酸の、８ないし１４個の炭素原子を有する環式脂肪族もしくは芳香族のジカルボン酸の、または８ないし１４個の炭素原子を有する脂肪族、環式脂肪族もしくは芳香族のジカルバミン酸の基であって、各々のジカルボン酸が脂肪族、環式脂肪族または芳香族部分において１または２個の−ＣＯＯＺ12基によって置換され得る基を表し、
Ｇ12は、ｎ1が３を表す場合、脂肪族、環式脂肪族もしくは芳香族のトリカルボン酸であって、脂肪族、環式脂肪族もしくは芳香族部分において−ＣＯＯＺ12基によって置換され得る基の、芳香族トリカルバミン酸のまたはリン原子含有酸の三価基、または三価シリル基を表し、そして
Ｇ12は、ｎ1が４を表す場合、脂肪族、環式脂肪族または芳香族のテトラカルボン酸の四価基を表す。］で表される化合物。
【００１５】
上述したカルボン酸基は各々の場合において、次式（−ＣＯ）xＲ［式中、ｘはｎ1につてい上記で定義されたものを表し、そしてＲの意味は上記で与えられた定義から生じる。］で表される基を意味するとみなされる。
【００１６】
２０個以下の炭素原子を有するアルキル基は例えば、メチル基、エチル基、ｎ−プロピル基、ｎ−ブチル基、第二ブチル基、第三ブチル基、ｎ−ヘキシル基、２−エチルヘキシル基、ｎ−ノニル基、ｎ−デシル基、ｎ−ウンデシル基、ｎ−ドデシル基、ｎ−トリデシル基、ｎ−テトラデシル基、ｎ−ヘキサデシル基またはｎ−オクタデシル基である。
炭素原子数３ないし８のアルケニル基のＧ11は例えば、１−プロペニル基、アリル基、メタアリル基、２−ブテニル基、２−ペンテニル基、２−ヘキセニル基、２−オクテニル基または４−第三ブチル−２−ブテニル基を表すことができる。
炭素原子数３ないし８のアルキニル基のＧ11は好ましくはプロパルギル基を表す。
炭素原子数７ないし１２のアラルキル基のＧ11は特に、フェネチル基、特にベンジル基を表す。
【００１７】
炭素原子数１ないし１８のアルコキシ基のＧ11は例えば、メトキシ基、エトキシ基、プロポキシ基、イソプロポキシ基、ブトキシ基、イソブトキシ基、ペントキシ基、イソペントキシ基、ヘキソキシ基、ヘプトキシ基、オクトキシ基、デシルオキシ基、ドデシルオキシ基、テトラデシルオキシ基、ヘキサデシルオキシ基およびオクタデシルオキシ基を表す。炭素原子数６ないし１２のアルコキシ基、特にヘプトキシ基およびオクトキシ基が好ましい。
炭素原子数５ないし８のシクロアルコキシ基のＧ11は例えば、シクロペントキシ基、シクロヘキソキシ基、シクロヘプトキシ基、シクロオクトキシ基、シクロデシルオキシ基およびシクロドデシルオキシ基を表す。炭素原子数５ないし８のシクロアルコキシ基、特にシクロペントキシ基およびシクロヘキソキシ基が好ましい。
炭素原子数７ないし９のフェニルアルコキシ基は例えばベンジルオキシ基である。
炭素原子数１ないし８のアルカノイル基のＧ11は例えば、ホルミル基、プロピオニル基、ブチリル基、オクタノイル基を表すが、好ましくはアセチル基を表し、そして炭素原子数３ないし５のアルケノイル基であるＧ11は特にアクリロイル基を表す。
炭素原子数１ないし１８のアルカノイルオキシ基のＧ11は例えば、ホルミルオキシ基、アセチルオキシ基、プロピオニルオキシ基、ブチリルオキシ基、バレリルオキシ基、ラウロイルオキシ基、パルミトイルオキシ基およびステアロイルオキシ基を表す。
【００１８】
いくつかのＧ12基の例を以下に与える。
Ｇ12がカルボン酸の一価基を表す場合、例えばアセチル基、カプロイル基、ステアロイル基、アクリロイル基、メタクリロイル基、ベンゾイル基またはβ−（３，５−ジ−第三ブチル−４−ヒドロキシフェニル）プロピオニル基を表す。
Ｇ12が一価シリル基を表す場合、例えば次式−（ＣjＨ2j）−Ｓｉ（Ｚ’）2Ｚ”［式中、ｊは２ないし５の範囲の整数を表し、そしてＺ’およびＺ”は互いに独立して炭素原子数１ないし４のアルキル基または炭素原子数１ないし４のアルコキシ基を表す。］で表される基を表す。
Ｇ12がジカルボン酸の二価基である場合、例えばマロニル基、スクシニル基、グルタリル基、アジポイル基、スベロイル基、セバコイル基、マレオイル基、イタコニル基、フタロイル基、ジブチルマロニル基、ジベンジルマロニル基、ブチル（３，５−ジ−第三ブチル−４−ヒドロキシベンジル）マロニル基またはビシクロヘプテンジカルボニル基または次式
【化４５】
0004883831.tif 000008
で表される基を表す。
Ｇ12がトリカルボン酸の三価基を表す場合、例えばトリメリトイル基、シトリル基またはニトリロトリアセチル基を表す。
Ｇ12がテトラカルボン酸の四価基を表す場合、例えばブタン−１，２，３，４−テトラカルボン酸またはピロメリト酸の四価基を表す。
Ｇ12がジカルバミン酸の二価基を表す場合、例えばヘキサメチレンジカルバモイル基または２，４−トルイレンジカルバモイル基を表す。
【００１９】
好ましいのは、式中、ＧおよびＧ1は水素原子を表し、Ｇ11は水素原子またはメチル基を表し、ｎ1は２を表し、そしてＧ12は４ないし１２個の炭素原子を有する脂肪族ジカルボン酸のジアシル基を表す前記式（Ｉａ）で表される化合物である。
この類からのポリアルキルピペリジン化合物の例は以下の化合物である。
１）４−ヒドロキシ−２，２，６，６−テトラメチルピペリジン
２）１−アリル−４−ヒドロキシ−２，２，６，６−テトラメチルピペリジン
３）１−ベンジル−４−ヒドロキシ−２，２，６，６−テトラメチルピペリジン
４）１−（４−第三ブチル−２−ブテニル）−４−ヒドロキシ−２，２，６，６−テトラメチルピペリジン
５）４−ステアロイルオキシ−２，２，６，６−テトラメチルピペリジン
６）１−エチル−４−サリチロイルオキシ−２，２，６，６−テトラメチルピペリジン
７）４−メタクリロイルオキシ−１，２，２，６，６−ペンタメチルピペリジン
８）１，２，２，６，６−ペンタメチルピペリジニ−４−イル  β−（３，５−ジ−第三ブチル−４−ヒドロキシフェニル）プロピオネート
９）ジ（１−ベンジル−２，２，６，６−テトラメチルピペリジニ−４−イル）マレエート
１０）ジ（２，２，６，６−テトラメチルピペリジニ−４−イル）スクシネート
１１）ジ（２，２，６，６−テトラメチルピペリジニ−４−イル）グルタレート
１２）ジ（２，２，６，６−テトラメチルピペリジニ−４−イル）アジペート
１３）ジ（２，２，６，６−テトラメチルピペリジニ−４−イル）セバケート
１４）ジ（１，２，２，６，６−ペンタメチルピペリジニ−４−イル）セバケート
１５）ジ（１，２，３，６−テトラメチル−２，６−ジエチル−ピペリジニ−４−イル）セバケート
１６）ジ（１−アリル−２，２，６，６−テトラメチルピペリジニ−４−イル）フタレート
１７）１−ヒドロキシ−４−β−シアノエトキシ−２，２，６，６−テトラメチルピペリジン
１８）１−アセチル−２，２，６，６−テトラメチルピペリジニ−４−イルアセテート
１９）トリ（２，２，６，６−テトラメチルピペリジニ−４−イル）トリメリテート
２０）１−アクリロイル−４−ベンジルオキシ−２，２，６，６−テトラメチルピペリジン
２１）ジ（２，２，６，６−テトラメチルピペリジニ−４−イル）ジエチルマロネート
２２）ジ（１，２，２，６，６−ペンタメチルピペリジニ−４−イル）ジブチルマロネート
２３）ジ（１，２，２，６，６−ペンタメチルピペリジニ−４−イル）ブチル（３，５−ジ−第三ブチル−４−ヒドロキシベンジル）マロネート
２４）ジ（１−オクチルオキシ−２，２，６，６−テトラメチルピペリジニ−４−イル）セバケート
２５）ジ（１−シクロヘキシルオキシ−２，２，６，６−テトラメチルピペリジニ−４−イル）セバケート
２６）ヘキサン−１’，６’−ビス（４−カルバモイル−１−ｎ−ブチル−２，２，６，６−テトラメチルピペリジン）
２７）トルエン−２’，４’−ビス（４−カルバモイルオキシ−１−ｎ−プロピル−２，２，６，６−テトラメチルピペリジン）
２８）ジメチルビス（２，２，６，６−テトラメチルピペリジノ−４−オキソ）シラン
２９）フェニルトリス（２，２，６，６−テトラメチルピペリジノ−４−オキソ）シラン
３０）トリス（１−プロピル−２，２，６，６−テトラメチルピペリジニ−４−イル）ホスフィット
３０−ａ）トリス（１−メチル−２，２，６，６−テトラメチルピペリジニ−４−イル）ホスフィット
３１）トリス（１−プロピル−２，２，６，６−テトラメチルピペリジニ−４−イル）ホスフェート
３２）フェニルビス（１，２，２，６，６−ペンタメチルピペリジニ−４−イル）ホスホネート
３３）４−ヒドロキシ−１，２，２，６，６−ペンタメチルピペリジン
３４）４−ヒドロキシ−Ｎ−ヒドロキシエチル−２，２，６，６−テトラメチルピペリジン
３５）４−ヒドロキシ−Ｎ−（２−ヒドロキシプロピル）−２，２，６，６−テトラメチルピペリジン
３６）１−グリシジル−４−ヒドロキシ−２，２，６，６−テトラメチルピペリジン
３６−ａ−１）１，２，３，４−テトラキス［２，２，６，６−テトラメチルピペリジニ−４−イルオキシカルボニル］ブタン
３６−ａ−２）ビス［２，２，６，６−テトラメチルピペリジニ−４−イルオキシカルボニル］−ビス［トリデシルオキシカルボニル］ブタン
３６−ｂ−１）１，２，３，４−テトラキス［１，２，２，６，６−ペンタメチルピペリジニ−４−イルオキシカルボニル］ブタン
３６−ｂ−２）ビス［１，２，２，６，６−ペンタメチルピペリジニ−４−イルオキシカルボニル］−ビス［トリデシルオキシカルボニル］ブタン
３６−ｃ）２，２，６，６−テトラメチルピペリジニ−４−イルオキシカルボニル（炭素原子数１５ないし１７のアルカン）
３６−ｄ）
【化４６】
0004883831.tif 000009
３６−ｅ）
【化４７】
0004883831.tif 000010
【００２０】
（ｂ’）  次式（Ｉｂ）
【化４８】
0004883831.tif 000011
［式中、ｎ2は１、２または３の数を表し、
Ｇ、Ｇ1およびＧ11は（ａ’）の下で定義されたものを表し、
Ｇ13は水素原子、炭素原子数１ないし１２のアルキル基、炭素原子数２ないし５のヒドロキシアルキル基、炭素原子数５ないし７のシクロアルキル基、炭素原子数７ないし８のアラルキル基、炭素原子数１ないし１８のアルカノイル基、炭素原子数３ないし５のアルケノイル基、ベンゾイル基または次式
【化４９】
0004883831.tif 000012
で表される基を表し、そして
Ｇ14は、ｎ2が１を表す場合、水素原子、炭素原子数１ないし１８のアルキル基、炭素原子数３ないし８のアルケニル基、炭素原子数５ないし７のシクロアルキル基、ヒドロキシル基、シアノ基、アルコキシカルボニル基もしくはカルバミド基によって置換された炭素原子数１ないし４のアルキル基、グリシジル基、次式−ＣＨ2−ＣＨ（ＯＨ）−Ｚまたは−ＣＯＮＨ−Ｚ（式中、Ｚは水素原子、メチル基またはフェニル基を表す。）で表される基を表し、
Ｇ14は、ｎ2が２を表す場合、炭素原子数２ないし１２のアルキレン基、炭素原子数６ないし１２のアリーレン基、キシリレン基、−ＣＨ2−ＣＨ（ＯＨ）−ＣＨ2基または−ＣＨ2−ＣＨ（ＯＨ）−ＣＨ2−Ｏ−Ｄ−Ｏ−基（式中、Ｄは炭素原子数２ないし１０のアルキレン基、炭素原子数６ないし１５のアリーレン基、炭素原子数６ないし１２のシクロアルキレン基を表す。）を表すか、またはＧ13がアルカノイル基、アルケノイル基またはベンゾイル基を表さないという条件で、Ｇ14はさもなくば、１−オキソ−炭素原子数２ないし１２のアルキレン基、脂肪族、環式脂肪族または芳香族のジカルボン酸またはジカルバミン酸の二価基またはさもなくば基−ＣＯ−を表すことができ、
Ｇ14は、ｎ2が３を表す場合、次式
【化５０】
0004883831.tif 000013
で表される基を表すか、または
ｎ2が１を表す場合、Ｇ13およびＧ14は一緒に脂肪族、環式脂肪族または芳香族の１，２−または１，３−ジカルボン酸の二価基を表すことができる。］で表される化合物。
【００２１】
基Ｇ13、Ｇ14およびＤについてのいくつかの例を以下に与える。
いずれかのアルキル置換基は（ａ’）について上記で定義されたものである。
いずれかの炭素原子数５ないし７のシクロアルキル置換基は特にシクロヘキシル基である。
炭素原子数７ないし８のアラルキル基のＧ13は特に、フェニルエチル基または特にベンジル基を表す。
炭素原子数２ないし５のヒドロキシアルキル基のＧ13は特に、２−ヒドロキシエチル基または２−ヒドロキシプロピル基を表す。
炭素原子数１ないし１８のアルカノイル基のＧ13は例えば、ホルミル基、アセチル基、プロピオニル基、ブチリル基、オクタノイル基、ドデカノイル基、ヘキサデカノイル基、オクタデカノイル基を表すが、しかし好ましくはアセチル基を表し、そして炭素原子数３ないし５のアルケノイル基のＧ13は特にアクリロイル基を表す。
炭素原子数２ないし８のアルケニル基のＧ14は例えば、アリル基、メタアリル基、２−ブテニル基、２−ペンテニル基、２−ヘキセニル基または２−オクテニル基を表す。
ヒドロキシ−、シアノ−、アルコキシカルボニル−またはカルバミド−置換炭素原子数１ないし４のアルキル基としてのＧ14は例えば、２−ヒドロキシエチル基、２−ヒドロキシプロピル基、２−シアノエチル基、メトキシカルボニルメチル基、２−エトキシカルボニルエチル基、２−アミノカルボニルプロピル基または２−（ジメチルアミノカルボニル）エチル基を表すことができる。
いずれかの炭素原子数２ないし１２のアルキレン基は例えば、エチレン基、プロピレン基、２，２−ジメチルプロピレン基、テトラメチレン基、ヘキサメチレン基、オクタメチレン基、デカメチレン基またはドデカメチレン基を表す。
いずれかの炭素原子数６ないし１５のアリーレン置換基は例えば、ｏ−、ｍ−もしくはｐ−フェニレン基、１，４−ナフチレン基または４，４’−ジフェニレン基である。
炭素原子数６ないし１２のシクロアルキレン基は特にシクロヘキシレン基である。
１−オキソ−炭素原子数２ないし１２のアルキレン基としてのＧ14は好ましくは次式
【化５１】
0004883831.tif 000014
で表される基である。
【００２２】
好ましいのは、式中、ｎ2が１または２を表し、ＧおよびＧ1が水素原子を表し、Ｇ11が水素原子またはメチル基を表し、Ｇ13が水素原子、炭素原子数１ないし１２のアルキル基または次式
【化５２】
0004883831.tif 000015
で表される基を表し、そしてＧ14は、ｎ＝１の場合、水素原子または炭素原子数１ないし１２のアルキル基を表し、またｎ＝２の場合、炭素原子数２ないし８のアルキレン基または１−オキソ−炭素原子数２ないし８のアルキレン基を表す前記式（Ｉｂ）で表される化合物である。
【００２３】
この類からのポリアルキルピペリジンの例は以下の化合物である。
３７）Ｎ，Ｎ’−ビス（２，２，６，６−テトラメチルピペリジニ−４−イル）ヘキサメチレン−１，６−ジアミン
３８）Ｎ，Ｎ’−ビス（２，２，６，６−テトラメチルピペリジニ−４−イル）ヘキサメチレン−１，６−ジアセトアミド
３９）ビス（２，２，６，６−テトラメチルピペリジニ−４−イル）アミン
４０）４−ベンゾイルアミノ−２，２，６，６−テトラメチルピペリジン
４１）Ｎ，Ｎ’−ビス（２，２，６，６−テトラメチルピペリジニ−４−イル）−Ｎ，Ｎ’−ジブチルアジパミド
４２）Ｎ，Ｎ’−ビス（２，２，６，６−テトラメチルピペリジニ−４−イル）−Ｎ，Ｎ’−ジシクロヘキシル−２−ヒドロキシプロピレン−１，３−ジアミン４３）Ｎ，Ｎ’−ビス（２，２，６，６−テトラメチルピペリジニ−４−イル）−ｐ−キシリレンジアミン
４４）Ｎ，Ｎ’−ビス（２，２，６，６−テトラメチルピペリジニ−４−イル）スクシンアミド
４５）ビス（２，２，６，６−テトラメチルピペリジニ−４−イル）  Ｎ−（２，２，６，６−テトラメチルピペリジニ−４−イル）−β−アミノジプロピオネート
４６）次式
【化５３】
0004883831.tif 000016
で表される化合物
４７）４−（ビス−２−ヒドロキシエチルアミノ）−１，２，２，６，６−ペンタメチルピペリジン
４８）４−（３−メチル−４−ヒドロキシ−５−第三ブチル−ベンズアミド）−２，２，６，６−テトラメチルピペリジン
４９）４−メタクリルアミド−１，２，２，６，６−ペンタメチルピペリジン
４９−ａ−１）
【化５４】
0004883831.tif 000017
４９−ａ−２）
【化５５】
0004883831.tif 000018
４９−ｂ）Ｎ，Ｎ’，Ｎ”−トリス［２，２，６，６−テトラメチルピペリジニ−４−イルアミノ（２−ヒドロキシプロピレン）］イソシアヌレート
４９−ｃ）２−（２，２，６，６−テトラメチルピペリジニ−４−イルアミノ）−２−（２，２，６，６−テトラメチルピペリジニ−４−イルアミノカルボニル）プロパン
４９−ｄ）１，６−ビス［Ｎ−（２，２，６，６−テトラメチルピペリジニ−４−イル）ホルミルアミノ］ヘキサン
４９−ｅ）
【化５６】
0004883831.tif 000019
【００２４】
（ｃ’）  次式（Ｉｃ）
【化５７】
0004883831.tif 000020
［式中、ｎ3は１または２の数を表し、
Ｇ、Ｇ1およびＧ11は（ａ’）の下で定義されたものを表し、そして
Ｇ15は、ｎ3が１を表す場合、炭素原子数２ないし８のアルキレン基、炭素原子数２ないし８のヒドロキシアルキレン基または炭素原子数４ないし２２のアシルオキシアルキレン基を表し、そして
ｎ3が２を表す場合、Ｇ15は（−ＣＨ2）2Ｃ（ＣＨ2−）2基を表す。］で表される化合物。
【００２５】
炭素原子数２ないし８のアルキレン基または炭素原子数２ないし８のヒドロキシアルキレン基のＧ15は例えば、エチレン基、１−メチルエチレン基、プロピレン基、２−エチルプロピレン基または２−エチル−２−ヒドロキシメチルプロピレン基を表す。
炭素原子数４ないし２２のアシルオキシアルキレン基のＧ15は例えば２−エチル−２−アセトキシメチルプロピレン基を表す。
【００２６】
この類からのポリアルキルピペリジン化合物の例は以下の化合物である。
５０）９−アザ−８，８，１０，１０−テトラメチル−１，５−ジオキサスピロ［５．５］ウンデカン
５１）９−アザ−８，８，１０，１０−テトラメチル−３−エチル−１，５−ジオキサスピロ［５．５］ウンデカン
５２）８−アザ−２，７，７，８，９，９−ヘキサメチル−１，４−ジオキサスピロ［４．５］ウンデカン
５３）９−アザ−３−ヒドロキシメチル−３−エチル−８，８，９，１０，１０−ペンタメチル−１，５−ジオキサスピロ［５．５］ウンデカン
５４）９−アザ−３−エチル−３−アセトキシメチル−９−アセチル−８，８，１０，１０−テトラメチル−１，５−ジオキサスピロ［５．５］ウンデカン
５５）２，２，６，６−テトラメチルピペリジン−４−スピロ−２’−（１’，３’−ジオキサン）−５’−スピロ−５”−（１”，３”−ジオキサン）−２”−スピロ−４”’−（２”’，２”’，６”’，６”’−テトラメチルピペリジン）
【００２７】
（ｄ’）  次式（Ｉｄ−１）、（Ｉｄ−２）または（Ｉｄ−３）
【化５８】
0004883831.tif 000021
［式中，ｎ4は１または２を表し，
Ｇ、Ｇ1およびＧ11は（ａ’）の下で定義されたものを表し、
Ｇ16は水素原子，炭素原子数１ないし１２のアルキル基、アリル基、ベンジル基、グリシジル基または炭素原子数２ないし６のアルコキシアルキル基を表し、そして
Ｇ17は、ｎ4が１を表す場合、水素原子、炭素原子数１ないし１２のアルキル基、炭素原子数３ないし５のアルケニル基、炭素原子数７ないし９のアラルキル基、炭素原子数５ないし７のシクロアルキル基、炭素原子数２ないし４のヒドロキシアルキル基、炭素原子数２ないし６のアルコキシアルキル基、炭素原子数６ないし１０のアリール基、グリシジル基または次式−（ＣＨ2）p−ＣＯＯ−Ｑまたは−（ＣＨ2）p−Ｏ−ＣＯ−Ｑ（式中、ｐは１または２を表し、そしてＱは炭素原子数１ないし４のアルキル基またはフェニル基を表す。）で表される基を表し、そして
Ｇ17は、ｎ4が２を表す場合、炭素原子数２ないし１２のアルキレン基、炭素原子数４ないし１２のアルケニレン基、炭素原子数６ないし１２のアリーレン基、次式−ＣＨ2−ＣＨ（ＯＨ）−ＣＨ2−Ｏ−Ｄ’−Ｏ−ＣＨ2−ＣＨ（ＯＨ）−ＣＨ2−（式中、Ｄ’は炭素原子数２ないし１０のアルキレン基、炭素原子数６ないし１５のアリーレン基または炭素原子数６ないし１２のシクロアルキレン基を表す。）で表される基、または次式−ＣＨ2ＣＨ（ＯＤ”）ＣＨ2−（ＯＣＨ2−ＣＨ（ＯＤ”）ＣＨ2）2−（式中、Ｄ”は水素原子、炭素原子数１ないし１８のアルキル基、アリル基、ベンジル基、炭素原子数２ないし１２のアルカノイル基またはベンゾイル基を表す。）で表される基を表し、
Ｔ1およびＴ2は互いに独立して、水素原子、炭素原子数１ないし１８のアルキル基または未置換もしくはハロゲン−もしくは炭素原子数１ないし４のアルキル置換の炭素原子数６ないし１０のアリール基もしくは炭素原子数７ないし９のアラルキル基を表すか、または
Ｔ1およびＴ2はそれらが結合する炭素原子と一緒に炭素原子数５ないし１４のシクロアルカン環を形成する。］で表される化合物。
【００２８】
前記式（Ｉｄ−３）で表される化合物が好ましい。
前記式（Ｉｄ−１）、（Ｉｄ−２）および（Ｉｄ−３）中のいくつかの変数のある例を以下に与える。
いずれかの炭素原子数１ないし１２のアルキル置換基は例えば、メチル基、エチル基、ｎ−プロピル基、ｎ−ブチル基、第二ブチル基、第三ブチル基、ｎ−ヘキシル基、ｎ−オクチル基、２−エチルヘキシル基、ｎ−ノニル基、ｎ−デシル基、ｎ−ウンデシル基またはｎ−ドデシル基である。
いずれかの炭素原子数１ないし１８のアルキル置換基は例えば、上述した基おおび加えて例えば、ｎ−トリデシル基、ｎ−テトラデシル基、ｎ−ヘキサデシル基またはｎ−オクタデシル基であることができる。
いずれかの炭素原子数２ないし６のアルコキシアルキル置換基は例えば、メトキシメチル基、エトキシメチル基、プロポキシメチル基、第三ブトキシメチル基、エトキシエチル基、エトキシプロピル基、ｎ−ブトキシエチル基、第三ブトキシエチル基、イソプロポキシエチル基またはプロポキシプロピル基である。
炭素原子数３ないし５のアルケニル基のＧ17は例えば、１−プロペニル基、アリル基、メタアリル基、２−ブテニル基または２−ペンテニル基を表す。
炭素原子数７ないし９のアラルキル基のＧ17、Ｔ1およびＴ2は特に、フェネチル基または特にベンジル基を表す。Ｔ1およびＴ2が炭素原子と一緒にシクロアルカン環を形成する場合、これは例えば、シクロペンタン環、シクロヘキサン環、シクロオクタン環またはシクロドデカン環であることができる。
炭素原子数２ないし４のヒドロキシアルキル基のＧ17は例えば、２−ヒドロキシエチル基、２−ヒドロキシプロピル基、２−ヒドロキシブチル基または４−ヒドロキシブチル基を表す。
炭素原子数６ないし１０のアリール基のＧ17、Ｔ1およびＴ2は特に、フェニル基またはα−もしくはβ−ナフチル基であって、未置換であるかまたはハロゲン原子または炭素原子数１ないし４のアルキル基によって置換された基を表す。
炭素原子数２ないし１２のアルキレン基のＧ17は例えば、エチレン基、プロピレン基、２，２−ジメチルプロピレン基、テトラメチレン基、ヘキサメチレン基、オクタメチレン基、デカメチレン基またはドデカメチレン基を表す。
炭素原子数４ないし１２のアルケニレン基のＧ17は特に、２−ブテニレン基、２−ペンテニレン基または３−ヘキセニレン基を表す。
炭素原子数６ないし１２のアリーレン基のＧ17は例えば、ｏ−、ｍ−またはｐ−フェニレン基、１，４−ナフチレン基または４，４’−ジフェニレン基を表す。
炭素原子数２ないし１２のアルカノイル基のＤ”は例えば、プロピオニル基、ブチリル基、、オクタノイル基、ドデカノイル基を表すが、しかし好ましくはアセチル基を表す。
炭素原子数２ないし１０のアルキレン基、炭素原子数６ないし１５のアリーレン基または炭素原子数６ないし１２のシクロアルキレン基のＤ’は例えば、（ｂ’）の下でＤについて与えられた定義の一つを有する。
【００２９】
この類からのポリアルキレンピペリジン化合物の例は以下の化合物である。
５６）３−ベンジル−１，３，８−トリアザ−７，７，９，９−テトラメチルスピロ［４．５］デカン−２，４−ジオン
５７）３−ｎ−オクチル−１，３，８−トリアザ−７，７，９，９−テトラメチルスピロ［４．５］デカン−２，４−ジオン
５８）３−アリル−１，３，８−トリアザ−１，７，７，９，９−ペンタメチルスピロ［４．５］デカン−２，４−ジオン
５９）３−グリシジル−１，３，８−トリアザ−７，７，８，９，９−ペンタメチルスピロ［４．５］デカン−２，４−ジオン
６０）１，３，７，７，８，９，９−ヘプタメチル−１，３，８−トリアザスピロ［４．５］デカン−２，４−ジオン
６１）２−イソプロピル−７，７，９，９−テトラメチル−１−オキサ−３，８−ジアザ−４−オキソスピロ［４．５］デカン
６２）２，２−ジブチル−７，７，９，９−テトラメチル−１−オキサ−３，８−ジアザ−４−オキソスピロ［４．５］デカン
６３）２，２，４，４−テトラメチル−７−オキサ−３，２０−ジアザ−２１−オキソジスピロ［５．１．１１．２］ヘンエイコサン
６４）２−ブチル−７，７，９，９−テトラメチル−１−オキサ−４，８−ジアザ−３−オキソスピロ［４．５］デカン
また好ましくは
６５）８−アセチル−３−ドデシル−１，３，８−トリジアザ−７，７，９，９−テトラメチルスピロ［４．５］デカン−２，４−ジオン
および以下の式で表される化合物
６６）
【化５９】
0004883831.tif 000022
６７）
【化６０】
0004883831.tif 000023
６８）
【化６１】
0004883831.tif 000024
６９−ａ）
【化６２】
0004883831.tif 000025
６９−ｂ）
【化６３】
0004883831.tif 000026
の６０重量％と
【化６４】
0004883831.tif 000027
の４０重量％との混合物
【００３０】
（ｅ’）  次式（Ｉｅ）
【化６５】
0004883831.tif 000028
［式中、ｎ5は１または２を表し、そして
Ｇ18は次式
【化６６】
0004883831.tif 000029
（式中、ＧおよびＧ11は（ａ’）の下で定義されたものを表し、そして
Ｇ1およびＧ2は水素原子、メチル基または、一緒に置換基＝Ｏを表し、
Ｅは−Ｏ−または−ＮＤ”’−を表し、
Ａは炭素原子数２ないし６のアルキレン基または−（ＣＨ2）3−Ｏ−を表し、そして
ｘ1は０または１の数を表し、
Ｄ”’は水素原子、炭素原子数１ないし１２のアルキル基、炭素原子数２ないし５のヒドロキシアルキル基または炭素原子数５ないし７のシクロアルキル基を表す。）で表される基を表し、
Ｇ19はＧ18と同一であるか、または−Ｎ（Ｇ21）（Ｇ22）、−ＯＧ23、−Ｎ（Ｈ）（ＣＨ2ＯＧ23）または−Ｎ（ＣＨ2ＯＧ23）2を表し、
Ｇ20は、ｎ5＝１の場合、Ｇ18またはＧ19と同一であり、またｎ5＝２の場合、−Ｅ−ＤIV−Ｅ−基（式中、ＤIVは炭素原子数２ないし８のアルキレン基または１または２個の−ＮＧ21−基によって中断された炭素原子数２ないし８のアルキレン基を表す。）を表し、
Ｇ21は炭素原子数１ないし１２のアルキル基、シクロヘキシル基、ベンジル基または炭素原子数１ないし４のヒドロキシアルキル基または次式
【化６７】
0004883831.tif 000030
で表される基を表し、
Ｇ22は炭素原子数１ないし１２のアルキル基、シクロヘキシル基、ベンジル基または炭素原子数１ないし４のヒドロキシアルキル基を表し、そして
Ｇ23は水素原子、炭素原子数１ないし１２のアルキル基またはフェニル基を表すか、または
Ｇ21およびＧ22は一緒に炭素原子数４ないし５のアルキレン基または炭素原子数４ないし５のオキサアルキレン基、例えば−ＣＨ2ＣＨ2−Ｏ−ＣＨ2ＣＨ2−、または次式−ＣＨ2ＣＨ2−Ｎ（Ｇ11）−ＣＨ2ＣＨ2−で表される基を表す。］で表される化合物。
【００３１】
前記式（Ｉｅ）中のいくつかの変数のある例を以下に与える。
いずれかの炭素原子数１ないし１２のアルキル置換基は例えば、メチル基、エチル基、ｎ−プロピル基、ｎ−ブチル基、第二ブチル基、第三ブチル基、ｎ−ヘキシル基、ｎ−オクチル基、２−エチルヘキシル基、ｎ−ノニル基、ｎ−デシル基、ｎ−ウンデシル基またはｎ−ドデシル基である。
いずれかのヒドロキシアルキル置換基は例えば、２−ヒドロキシエチル基、２−ヒドロキシプロピル基、３−ヒドロキシプロピル基、２−ヒドロキシブチル基または４−ヒドロキシブチル基である。
いずれかの炭素原子数５ないし７のシクロアルキル置換基は例えば、シクロペンチル基、シクロヘキシル基またはシクロヘプチル基である。シクロヘキシル基が好ましい。
炭素原子数２ないし６のアルキレン基のＡは例えば、エチレン基、プロピレン基、２，２−ジメチルプロピレン基、テトラメチレン基またはヘキサメチレン基を表す。
Ｇ21およびＧ22が一緒に炭素原子数４ないし５のアルキレン基またはオキサアルキレン基を表す場合、それらは例えば、テトラメチレン基、ペンタメチレン基または３−オキサペンタメチレン基を表す。
【００３２】
この類からのポリアルキルピペリジン化合物の例は以下の式で表される化合物である。
７０）
【化６８】
0004883831.tif 000031
７１）
【化６９】
0004883831.tif 000032
７２）
【化７０】
0004883831.tif 000033
７３）
【化７１】
0004883831.tif 000034
７４）
【化７２】
0004883831.tif 000035
［式中、Ｒは
【化７３】
0004883831.tif 000036
を表す。］
７５）
【化７４】
0004883831.tif 000037
［式中、Ｒは化合物７４においてと同じ意味を有する。］
７６）
【化７５】
0004883831.tif 000038
［式中、Ｒ’は
【化７６】
0004883831.tif 000039
を表す。］
７７）
【化７７】
0004883831.tif 000040
［式中、Ｒ’は化合物７６においてと同じ意味を有する。］
７８）
【化７８】
0004883831.tif 000041
７９）
【化７９】
0004883831.tif 000042
８０）
【化８０】
0004883831.tif 000043
８１）
【化８１】
0004883831.tif 000044
【００３３】
（ｆ’）  次式（Ｉｆ）
【化８２】
0004883831.tif 000045
［式中、Ｇ11は（ａ’）の下で定義されたものを表す。］で表される化合物。
この類からの好ましい例は以下の化合物である。
８２）
【化８３】
0004883831.tif 000046
【００３４】
（ｇ’）  繰り返し構造単位が２，２，６，６−テトラアルキルピペリジン基を含み、特にポリエステル、ポリエーテル、ポリアミド、ポリアミン、ポリウレタン、ポリ尿素、ポリアミノトリアジン、ポリ（メタ）アクリレート、ポリ（メタ）アクリルアミドおよび該基を含むそれらのコポリマーであるオリゴマー性またはポリマー性化合物。
【００３５】
この類からの２，２，６，６−ポリアルキルピペリジン化合物の例は以下の式で表される化合物である。ｍ3ないしｍ14は２ないし約２００、好ましくは２ないし１００、例えば２ないし５０、２ないし４０、３ないし４０または４ないし１０の数を表す。
以下に列挙されるオリゴマー性またはポリマー性化合物における自由原子価を飽和する末端基の意味は、前記化合物の製造のために使用される過程に依存する。末端基はまた加えて化合物の合成後に修飾されることもできる。
８３）
【化８４】
0004883831.tif 000047
化合物８３において、アミノ残基に結合する末端基は例えば、次式
【化８５】
0004883831.tif 000048
で表される基であることができ、そしてジアシル残基に結合する末端基は例えばＣｌであることができる。
８４−１−ａ）
【化８６】
0004883831.tif 000049
８４−１−ｂ）
【化８７】
0004883831.tif 000050
８４−２）
【化８８】
0004883831.tif 000051
化合物８４−１−ａ、８４−１−ｂおよび８４−２において、トリアジン残基に結合する末端基は例えば、塩素原子または次式
【化８９】
0004883831.tif 000052
で表される基であることができ、そしてジアミノ基に結合する末端基は例えば、水素原子または次式
【化９０】
0004883831.tif 000053
で表される基であることができる。
トリアジン基に結合する塩素原子を例えば−ＯＨまたはアミノ基によって代替することが都合が良いかもしれない。適したアミノ基は典型的に、ピロリジニ−１−イル基、モルホリノ基、−ＮＨ2、−Ｎ（炭素原子数１ないし８のアルキル）2基および−ＮＹ’（炭素原子数１ないし８のアルキル）基［式中、Ｙ’は水素原子または次式
【化９１】
0004883831.tif 000054
で表される基を表す。］である。
８５）
【化９２】
0004883831.tif 000055
化合物８５において、２，２，６，６−テトラメチルピペリジニ−４−イルアミノ残基に結合する末端基は例えば水素原子であることができ、そして２−ヒドロキシプロピレン残基に結合する末端基は例えば
【化９３】
0004883831.tif 000056
であることができる。
８６）
【化９４】
0004883831.tif 000057
化合物８６において、−Ｏ−に結合する末端基は例えば、水素原子または
【化９５】
0004883831.tif 000058
であることができ、そしてジアシル残基に結合する末端基は例えば、−ＯＣＨ3またはＣｌであることができる。
８７）
【化９６】
0004883831.tif 000059
化合物８７において、−Ｏ−に結合する末端基は例えば、水素原子または
【化９７】
0004883831.tif 000060
であることができ、そしてジアシル基に結合する末端基は例えば、−ＯＣＨ3またはＣｌであることができる。
８８）
【化９８】
0004883831.tif 000061
化合物８８において、−Ｏ−に結合する末端基は例えば、水素原子または
【化９９】
0004883831.tif 000062
であることができ、そしてジアシル基に結合する末端基は例えば、−ＯＣＨ3またはＣｌであることができる。
８９）
【化１００】
0004883831.tif 000063
化合物８９において、−ＣＨ2−に結合する末端基は例えば水素原子であることができ、そしてエステル残基に結合する末端基は例えば
【化１０１】
0004883831.tif 000064
であることができる。
９０）
【化１０２】
0004883831.tif 000065
化合物９０において、−ＣＨ2−に結合する末端基は例えば水素原子であることができ、そしてエステル残基に結合する末端基は例えば
【化１０３】
0004883831.tif 000066
であることができる。
９１）
【化１０４】
0004883831.tif 000067
化合物９１において、−ＣＨ2−に結合する末端基は例えば水素原子であることができ、そしてアミド残基に結合する末端基は例えば
【化１０５】
0004883831.tif 000068
であることができる。
９１−１）
【化１０６】
0004883831.tif 000069
［式中、ｍ11*はｍ11について定義されたものを表し、
基Ｒ*は互いに独立してエチル基または２，２，６，６−テトラメチルピペリジニ−４−イル基を表すが、但し基Ｒ*の少なくとも５０％は２，２，６，６−テトラメチルピペリジニ−４−イル基を表しかつ残りの基Ｒ*はエチル基を表す。］
化合物９１−１）において、末端基は例えば水素原子である。
９２）
【化１０７】
0004883831.tif 000070
９３）
【化１０８】
0004883831.tif 000071
化合物９２および９３において、トリアジン残基に結合する末端基は例えば、塩素原子、または化合物９２においては次式
【化１０９】
0004883831.tif 000072
で表される基、また化合物９３においては次式
【化１１０】
0004883831.tif 000073
で表される基であることができ、そしてジアミノ残基に結合する末端基は例えば、水素原子または次式
【化１１１】
0004883831.tif 000074
で表される基であることができる。
トリアジン基に結合する塩素原子を例えば−ＯＨまたはアミノ基によって代替することが都合が良いかもしれない。適したアミノ基は典型的に、ピロリジニ−１−イル基、モルホリノ基、−ＮＨ2、−Ｎ（炭素原子数１ないし８のアルキル）2基および−ＮＹ’（炭素原子数１ないし８のアルキル）基［式中、Ｙ’は水素原子または次式
【化１１２】
0004883831.tif 000075
で表される基を表す。］である。
９４）
【化１１３】
0004883831.tif 000076
化合物９４において、ジアミノ残基に結合する末端基は例えば水素原子であることができ、そして−ＣＨ2ＣＨ2−残基に結合する末端基は例えば
【化１１４】
0004883831.tif 000077
であることができる。
９５）
【化１１５】
0004883831.tif 000078
化合物９５において、ジアミノ残基に結合する末端基は例えば水素原子であることができ、そしてジアシル残基に結合する末端基は例えばＣｌであることができる。
９６）
【化１１６】
0004883831.tif 000079
［式中、Ｒ”は次式
【化１１７】
0004883831.tif 000080
で表される基または分岐鎖
【化１１８】
0004883831.tif 000081
を表し、
Ｒ”’は前記式（９６−Ｉ）で表される基を表し、
ｍ’15およびｍ”15は各々０ないし２００、好ましくは０ないし１００、特に０ないし５０の数を表すが、但しｍ’15＋ｍ”15は２ないし２００、好ましくは２ないし１００、特に２ないし５０の数を表す。］
化合物９６において、ジアミノ残基に結合する末端基は例えば水素原子であることができ、そして−ＣＨ2ＣＨ2−基に結合する末端基は例えばハロゲン原子、特にＣｌまたはＢｒであることができる。
【００３６】
ポリマー性化合物についてのさらなる例は以下のものである。
１）次式（９７）
【化１１９】
0004883831.tif 000082
［式中、Ｇ24、Ｇ25、Ｇ26、Ｇ27およびＧ28は互いに独立して直接結合または炭素原子数１ないし１０のアルキレン基を表し、
Ｇ11は（ａ’）の下で定義したものを表し、そして
ｍ17は１ないし５０の数を表す。］で表される化合物。
前記式（９７）で表される化合物において、＞Ｃ＝Ｏ基に結合する末端基は例えば
【化１２０】
0004883831.tif 000083
であることができ、そして酸素原子に結合する末端基は例えば
【化１２１】
0004883831.tif 000084
であることができる。
好ましいものは以下の二つの化合物である。
【化１２２】
0004883831.tif 000085
［式中、ｍ17は１ないし２０の数を表す。］
【００３７】
２）次式（９８）
【化１２３】
0004883831.tif 000086
［式中、ほぼ３分の１の基ＲIVは−Ｃ2Ｈ5を表しかつその他は次式
【化１２４】
0004883831.tif 000087
で表される基を表し、そして
ｍ18は２ないし２００、好ましくは２ないし１００、特に２ないし５０の範囲の数を表す。］で表される化合物。
化合物（９８）において、−ＣＨ2−残基に結合する末端基は例えば水素原子であることができ、そして−ＣＨ（ＣＯ2ＲIV）−残基に結合する末端基は例えば−ＣＨ＝ＣＨ−ＣＯＯＲIVであることができる。
【００３８】
３）次式（９９）
【化１２５】
0004883831.tif 000088
［式中、Ｇ11は（ａ’）の下で定義されたものを表し、
Ｇ29およびＧ32は互いに独立して直接結合または−Ｎ（Ｘ1）−ＣＯ−Ｘ2−ＣＯ−Ｎ（Ｘ3）−基（式中、Ｘ1およびＸ3は互いに独立して水素原子、炭素原子数１ないし８のアルキル基、炭素原子数５ないし１２のシクロアルキル基、フェニル基、炭素原子数７ないし９のフェニルアルキル基または次式（９９−１）
【化１２６】
0004883831.tif 000089
で表される基を表し、そして
Ｘ2は直接結合または炭素原子数１ないし４のアルキレン基を表す。）で表される基を表し、
Ｇ30、Ｇ31、Ｇ34およびＧ35は互いに独立して水素原子、炭素原子数１ないし３０のアルキル基、炭素原子数５ないし１２のシクロアルキル基またはフェニル基を表し、
Ｇ33は水素原子、炭素原子数１ないし３０のアルキル基、炭素原子数５ないし１２のシクロアルキル基、炭素原子数７ないし９のフェニルアルキル基、フェニル基または前記式（９９−１）で表される基を表し、そして
ｍ19は１ないし５０の数を表す。］で表される化合物。
前記式（９９）で表される化合物において、２，５−ジオキソピロリジン環に結合する末端基は例えば水素原子であることができ、そして−Ｃ（Ｇ34）（Ｇ35）−基に結合する末端基は例えば
【化１２７】
0004883831.tif 000090
であることができる。
前記式（９９）で表される化合物の例は以下のものである。
【化１２８】
0004883831.tif 000091
【化１２９】
0004883831.tif 000092
［式中、Ｇ11は水素原子またはメチル基を表し、そして
ｍ19は１ないし２５の数を表す。］
【００３９】
４）次式（１００−３）
【化２７】
0004883831.tif 000093
［式中、ｍ20は２ないし２０を表す。］
【００４０】
５）次式（１０１）
【化１３７】
0004883831.tif 000094
［式中、Ｇ11は（ａ’）の下で定義されたものを表し、
Ｇ37は炭素原子数１ないし１０のアルキル基、炭素原子数５ないし１２のシクロアルキル基、炭素原子数１ないし４のアルキル置換炭素原子数５ないし１２のシクロアルキル基、フェニル基または炭素原子数１ないし１０のアルキル置換フェニル基を表し、
Ｇ38は炭素原子数３ないし１０のアルキレン基を表し、そして
ｍ21は１ないし５０の数を表す。］で表される化合物。
前記式（１０１）で表される化合物において、シリコン原子に結合する末端基は例えば（Ｇ37）3Ｓｉ−Ｏ−であることができ、そして酸素原子に結合する末端基は例えば−Ｓｉ（Ｇ37）3であることができる。
前記式（１０１）で表される化合物はまた、ｍ21が３ないし１０を表す場合、環式化合物の形態、即ち前記構造式中に表される自由原子価が直接結合を形成することもできる。
前記式（１０１）で表される化合物の例は
【化１３８】
0004883831.tif 000095
［式中、ｍ21は１ないし２０、例えば２ないし２０の数を表す。］である。
【００４１】
上記に表したオリゴマー性およびポリマー性化合物において、
アルキル基の例はメチル基、エチル基、プロピル基、イソプロピル基、ｎ−ブチル基、第二ブチル基、イソブチル基、第三ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基、２−エチルヘキシル基、１，１，３−トリメチルヘキシル基、１，１，３，３−テトラメチルペンチル基、ノニル基、デシル基、ウンデシル基、１−メチルウンデシル基、ドデシル基、１，１，３，３，５，５−ヘキサメチルヘキシル基、トリデシル基、テトラデシル基、ペンタデシル基、ヘキサデシル基、ヘプタデシル基、オクタデシル基、エイコシル基およびドコシル基であり、
シクロアルキル基の例はシクロペンチル基、シクロヘキシル基、シクロヘプチル基およびシクロオクチル基であり、
炭素原子数７ないし９のフェニルアルキル基の例はベンジル基であり、そして
アルキレン基の例はエチレン基、プロピレン基、トリメチレン基、テトラメチレン基、ペンタメチレン基、２，２−ジメチルトリメチレン基、ヘキサメチレン基、トリメチルヘキサメチレン基、オクタメチレン基およびデカメチレン基である。
【００４２】
（ｈ’）  次式（Ｉｈ）
【化１３９】
0004883831.tif 000096
［式中、ｎ6は１または２の数を表し、
ＧおよびＧ11は（ａ’）の下で定義されたものを表し、そして
Ｇ14は（ｂ’）の下で定義されたものを表すが、但しＧ14は−ＣＯＮＨ−Ｚおよび−ＣＨ2−ＣＨ（ＯＨ）−ＣＨ2−Ｏ−Ｄ−Ｏ−を表すことができない。］で表される化合物。
そのような化合物の例は以下のものである。
１０２）
【化１４０】
0004883831.tif 000097
１０３）
【化１４１】
0004883831.tif 000098
１０４）
【化１４２】
0004883831.tif 000099
【００４３】
（ｉ’）  次式（Ｉｉ）
【化１４３】
0004883831.tif 000100
［式中、基Ｇ39は互いに独立して次式（Ｉｉ−１）
【化１４４】
0004883831.tif 000101
（式中、Ｇ40は炭素原子数１ないし１２のアルキル基または炭素原子数５ないし１２のシクロアルキル基を表し、
Ｇ41は炭素原子数２ないし１２のアルキレン基を表し、そして
Ｇ42は水素原子、炭素原子数１ないし８のアルキル基、−Ｏ・、−ＣＨ2ＣＮ、炭素原子数３ないし６のアルケニル基、炭素原子数７ないし９のフェニルアルキル基、フェニル基について炭素原子数１ないし４のアルキル基によって置換された炭素原子数７ないし９のフェニルアルキル基、または炭素原子数１ないし８のアシル基を表す。）で表される基を表す。］で表される化合物。
【００４４】
アルキル基は例えば炭素原子数１ないし４のアルキル基、特にメチル基、エチル基、プロピル基またはブチル基である。
シクロアルキル基は好ましくはシクロヘキシル基である。
アルキレン基は例えばエチレン基、プロピレン基、トリメチレン基、テトラメチレン基、ペンタメチレン基、２，２−ジエチルトリメチレン基またはヘキサメチレン基である。
アルケニル基は好ましくはアリル基である。
フェニルアルキル基は好ましくはベンジル基である。
アシル基は好ましくはアセチル基である。
【００４５】
この類からの化合物の例は以下の式で表される化合物である。
１０５）
【化１４５】
0004883831.tif 000102
１０６）
【化１４６】
0004883831.tif 000103
【００４６】
化合物５）、１３）、１４）、４９−ａ−１）、４９−ａ−２）、４９−ｄ）、６３）、７６）、８４−１−ａ）、８４−１−ｂ）、８４−２）、９１−１）、９２）、９３）、９７−Ｉ）、９７−ＩＩ）、９９−Ｉ）、１００−Ａ）、１０５）、１０６）または１０１−Ｉ）は、成分Ｂ）の好ましい例に相当する。
【００４７】
本発明に従う安定剤混合物の成分（Ｃ）は、ＴｉＯ2の特定の結晶形であるアナターゼである。市販で入手可能であるアナターゼの例は以下のものである。
RバイエルチタンＡ（Rバイエル社製）、
RバイエルチタンＡ−Ｅ（Rバイエル社製）、
RバイエルチタンＡ−Ｎ−２（Rバイエル社製）、
RバイエルチタンＡ−Ｚ（Rバイエル社製）、
RバイエルチタンＴ（Rバイエル社製）、
RクロノスＡ（Rクロノス社製）、
RクロノスＡＤ（Rクロノス社製）、
RクロノスＡＰＦ（Rクロノス社製）、
RクロノスＡＶ（Rクロノス社製）、
RホンビタンＬＯＣＲ（Rザートレベン社製）、
RホンビタンＬＯＣＲ−Ｋ（Rザートレベン社製）、
RホンビタンＬＷ（Rザートレベン社製）、
RティオナＡＧ（RＳＣＭ（ＧＢ）社製）、
RティオナＷＤＢ（RＳＣＭ（ＧＢ）社製）、
RチタフランスＡＴ１（Rサーン社製）、
RチタフランスＡＴ３（Rサーン社製）、
RチオキシドＡ−ＨＲ（Rチオキシド社製）、および
RチオキシドＡ−ＰＰ２（Rチオキシド社製）。
【００４８】
本安定剤混合物の成分（Ｂ）は好ましくは
ジ（２，２，６，６−テトラメチルピペリジニ−４−イル）セバケート、
ジ（１−オクチルオキシ−２，２，６，６−テトラメチルピペリジニ−４−イル）セバケート、
ジ（１，２，２，６，６−ペンタメチルピペリジニ−４−イル）セバケート、
８−アセチル−３−ドデシル−１，３，８−トリアザ−７，７，９，９−テトラメチルスピロ［４．５］デカン−２，４−ジオン、
ジ（１，２，２，６，６−ペンタメチルピペリジニ−４−イル）ブチル（３，５−ジ−第三ブチル−４−ヒドロキシベンジル）マロネート、
【化１４７】
0004883831.tif 000104
４−ステアロイルオキシ−２，２，６，６−テトラメチルピペリジン、
１−（２，２，６，６−テトラメチルピペリジニ−４−イルアミノ）−２−（２，２，６，６−テトラメチルピペリジニ−４−イルアミノカルボニル）エタン、
【化１４８】
0004883831.tif 000105
２，２，４，４−テトラメチル−７−オキサ−３，２０−ジアザ−２１−オキソジスピロ［５．１．１１．２］ヘンエイコサン、
【化１４９】
0004883831.tif 000106
［式中、Ｒ0は炭素原子数１２ないし１４のアルキル基を表す。］、
１，２，３，４−テトラキス［１，２，２，６，６−ペンタメチルピペリジニ−４−イルオキシカルボニル］ブタン、
１，２，３，４−テトラキス［２，２，６，６−テトラメチルピペリジニ−４−イルオキシカルボニル］ブタン、
ビス［１，２，２，６，６−ペンタメチルピペリジニ−４−イルオキシカルボニル］−ビス［トリデシルオキシカルボニル］ブタン、
ビス［２，２，６，６−テトラメチルピペリジニ−４−イルオキシカルボニル］−ビス［トリデシルオキシカルボニル］ブタン、
２−（２，２，６，６−テトラメチルピペリジニ−４−イルアミノ）−２−（２，２，６，６−テトラメチルピペリジニ−４−イルアミノカルボニル）プロパン、
【化１５０】
0004883831.tif 000107
１，６−ビス［Ｎ−（２，２，６，６−テトラメチルピペリジニ−４−イル）ホルミルアミノ］ヘキサン、
【化１５１】
0004883831.tif 000108
【化１５２】
0004883831.tif 000109
［式中、ｍ21は１ないし２０の数を表す。］、
【化１５３】
0004883831.tif 000110
［式中、ｍ4は２ないし５０の数を表す。］、
【化１５４】
0004883831.tif 000111
［式中、ｍ4は２ないし５０の数を表す。］、
【化１５５】
0004883831.tif 000112
［式中、Ｒ’は
【化１５６】
0004883831.tif 000113
を表す。］、
【化１５７】
0004883831.tif 000114
［式中、ｍ12は２ないし５０の数を表す。］、
【化１５８】
0004883831.tif 000115
［式中、ｍ12は２ないし５０の数を表す。］、
【化１５９】
0004883831.tif 000116
［式中、ｍ4は２ないし５０の数を表す。］、
【化１６０】
0004883831.tif 000117
［式中、ｍ11*は２ないし５０の数を表し、そして
Ｒ*は互いに独立してエチル基または２，２，６，６−テトラメチルピペリジニ−４−イル基を表すが、但し基Ｒ*の少なくとも５０％は２，２，６，６−テトラメチルピペリジニ−４−イル基を表しかつ残りの基Ｒ*はエチル基を表す。］、
【化１６１】
0004883831.tif 000118
［式中、ｍ19は１ないし２５の数を表し、そして
Ｇ11は水素原子またはメチル基を表す。］、
【化１６２】
0004883831.tif 000119
［式中、ｍ19は１ないし２５の数を表し、そして
Ｇ11は水素原子またはメチル基を表す。］、
【化１６３】
0004883831.tif 000120
［式中、ｍ17は１ないし２０の数を表す。］、
【化１６４】
0004883831.tif 000121
［式中、ｍ17は１ないし２０の数を表す。］、
【化１６５】
0004883831.tif 000122
［式中、ｍ19は１ないし２５の数を表し、そしてＧ11は水素原子またはメチル基を表す。］、または
次式（１００ａ）
【化１６６】
0004883831.tif 000123
［式中、ｍ’20、ｍ”20およびｍ”’20は互いに独立して２ないし１２の数を表す。］で表されるポリアミンと塩化シアヌルとの反応によって得られる中間生成物と、次式（１００ｂ）
【化１６７】
0004883831.tif 000124
［式中、Ｇ36は水素原子、炭素原子数１ないし１２のアルキル基、炭素原子数５ないし１２のシクロアルキル基、フェニル基または炭素原子数７ないし９のフェニルアルキル基を表し、そして
Ｇ11は水素原子またはメチル基を表す。］で表される化合物とを反応させることによって得られる生成物
である。
【００４９】
成分（Ｂ）は特に市販で入手可能な生成物Rチヌビン７７０、Rチヌビン１２３、Rチヌビン７６５、Rチヌビン４４０、Rチヌビン１４４、Rキマソルブ９６６、Rダスチブ８４５、Rディアセタム５、RグッドライトＵＶ３０３４、RグッドライトＵＶ３１５０、RグッドライトＵＶ３１５９、RシアソルブＵＶ３５８１、RシアソルブＵＶ３６０４、RホスタビンＮ２０、RホスタビンＮ２４、RマークＬＡ５２、RマークＬＡ５７、RマークＬＡ６２、RマークＬＡ６７、RスミソルブＴＭ６１、Rウビヌル４０４９、Rウビヌル４０５０Ｈ、Rサンドゥボア３０５０、RサンドゥボアＰＲ−３１、Rウバジル２９９ＬＭ、Rウバジル２０００ＬＭ、Rキマソルブ９４４、Rキマソルブ２０２０、Rキマソルブ１１９、RシアソルブＵＶ３３４６、RシアソルブＵＶ３５２９、Rダスチブ１０８２、RフェロＡＭ８０６、RリヒトシュッツストッフＵＶ３１、RルーケムＨＡ−Ｂ１８、RマークＬＡ６３、RマークＬＡ６８、Rウビヌル５０５０Ｈ、Rウバジル２９９ＨＭ、Rウバジル２０００ＨＭまたはRウバソルブＨＡ８８である。
【００５０】
好ましい態様に従う前記成分（Ｂ）は
ジ（２，２，６，６−テトラメチルピペリジニ−４−イル）セバケート、
ジ（１，２，２，６，６−ペンタメチルピペリジニ−４−イル）セバケート、
【化１６８】
0004883831.tif 000125
［式中、ｍ4は２ないし５０の数を表す。］、
【化１６９】
0004883831.tif 000126
［式中、ｍ4は２ないし５０の数を表す。］、
【化１７０】
0004883831.tif 000127
［式中、ｍ12は２ないし５０の数を表す。］、または
【化１７１】
0004883831.tif 000128
［式中、ｍ12は２ないし５０の数を表す。］
である。
【００５１】
本発明の特に好ましい態様は、前記成分（Ａ）が
【化１７２】
0004883831.tif 000129
［式中、ｎ1は２ないし２０の数を表す。］
であり、そして
前記成分（Ｂ）が
ジ（２，２，６，６−テトラメチルピペリジニ−４−イル）セバケート、
【化１７３】
0004883831.tif 000130
［式中、ｍ4は２ないし５０の数を表す。］、
【化１７４】
0004883831.tif 000131
［式中、ｍ12は２ないし５０の数を表す。］、
【化１７５】
0004883831.tif 000132
［式中、Ｒ’は
【化１７６】
0004883831.tif 000133
を表す。］、または
次式（１００ａ−１）
【化１７７】
0004883831.tif 000134
で表されるポリアミンと塩化シアヌルとの反応によって得られる中間生成物と、次式（１００ｂ−１）
【化１７８】
0004883831.tif 000135
で表される化合物とを反応させることによって得られる生成物
である安定剤混合物に関する。
【００５２】
本発明のさらに特に好ましい態様は、前記成分（Ａ）が
【化１７９】
0004883831.tif 000136
［式中、ｎ1は２ないし２０の数を表す。］
であり、そして
前記成分（Ｂ）が
ジ（２，２，６，６−テトラメチルピペリジニ−４−イル）セバケート、または
【化１８０】
0004883831.tif 000137
［式中、ｍ4は２ないし５０の数を表す。］
である安定剤混合物に関する。
【００５３】
本発明に従う安定剤混合物の例は以下のものである。
１．Rチヌビン６２２＋Rチヌビン７７０＋アナターゼ
２．Rチヌビン６２２＋Rチヌビン１２３＋アナターゼ
３．Rチヌビン６２２＋Rチヌビン７６５＋アナターゼ
４．Rチヌビン６２２＋Rチヌビン４４０＋アナターゼ
５．Rチヌビン６２２＋Rチヌビン１４４＋アナターゼ
６．Rチヌビン６２２＋Rキマソルブ９６６＋アナターゼ
７．Rチヌビン６２２＋Rダスチブ８４５＋アナターゼ
８．Rチヌビン６２２＋Rディアセタム５＋アナターゼ
９．Rチヌビン６２２＋RグッドライトＵＶ３０３４＋アナターゼ
１０．Rチヌビン６２２＋RグッドライトＵＶ３１５０＋アナターゼ
１１．Rチヌビン６２２＋RグッドライトＵＶ３１５９＋アナターゼ
１２．Rチヌビン６２２＋RシアソルブＵＶ３５８１＋アナターゼ
１３．Rチヌビン６２２＋RシアソルブＵＶ３６０４＋アナターゼ
１４．Rチヌビン６２２＋RホスタビンＮ２０＋アナターゼ
１５．Rチヌビン６２２＋RホスタビンＮ２４＋アナターゼ
１６．Rチヌビン６２２＋RマークＬＡ５２＋アナターゼ
１７．Rチヌビン６２２＋RマークＬＡ５７＋アナターゼ
１８．Rチヌビン６２２＋RマークＬＡ６２＋アナターゼ
１９．Rチヌビン６２２＋RマークＬＡ６７＋アナターゼ
２０．Rチヌビン６２２＋RスミソルブＴＭ６１＋アナターゼ
２１．Rチヌビン６２２＋Rウビヌル４０４９＋アナターゼ
２２．Rチヌビン６２２＋Rウビヌル４０５０Ｈ＋アナターゼ
２３．Rチヌビン６２２＋Rサンドゥボア３０５０＋アナターゼ
２４．Rチヌビン６２２＋RサンドゥボアＰＲ−３１＋アナターゼ
２５．Rチヌビン６２２＋Rウバジル２９９ＬＭ＋アナターゼ
２６．Rチヌビン６２２＋Rウバジル２０００ＬＭ＋アナターゼ
２７．Rチヌビン６２２＋Rキマソルブ９４４＋アナターゼ
２８．Rチヌビン６２２＋Rキマソルブ２０２０＋アナターゼ
２９．Rチヌビン６２２＋Rキマソルブ１１９＋アナターゼ
３０．Rチヌビン６２２＋RシアソルブＵＶ３３４６＋アナターゼ
３１．Rチヌビン６２２＋RシアソルブＵＶ３５２９＋アナターゼ
３２．Rチヌビン６２２＋Rダスチブ１０８２＋アナターゼ
３３．Rチヌビン６２２＋RフェロＡＭ８０６＋アナターゼ
３４．Rチヌビン６２２＋RリヒトシュッツストッフＵＶ３１＋アナターゼ
３５．Rチヌビン６２２＋RルーケムＨＡ−Ｂ１８＋アナターゼ
３６．Rチヌビン６２２＋RマークＬＡ６３＋アナターゼ
３７．Rチヌビン６２２＋RマークＬＡ６８＋アナターゼ
３８．Rチヌビン６２２＋Rウビヌル５０５０Ｈ＋アナターゼ
３９．Rチヌビン６２２＋Rウバジル２９９ＨＭ＋アナターゼ
４０．Rチヌビン６２２＋Rウバジル２０００ＨＭ＋アナターゼ
４１．Rチヌビン６２２＋RウバソルブＨＡ８８＋アナターゼ
４２．RホスタビンＮ３０＋Rチヌビン７７０＋アナターゼ
４３．RホスタビンＮ３０＋Rチヌビン１２３＋アナターゼ
４４．RホスタビンＮ３０＋Rチヌビン７６５＋アナターゼ
４５．RホスタビンＮ３０＋Rチヌビン４４０＋アナターゼ
４６．RホスタビンＮ３０＋Rチヌビン１４４＋アナターゼ
４７．RホスタビンＮ３０＋Rキマソルブ９６６＋アナターゼ
４８．RホスタビンＮ３０＋Rダスチブ８４５＋アナターゼ
４９．RホスタビンＮ３０＋Rディアセタム５＋アナターゼ
５０．RホスタビンＮ３０＋RグッドライトＵＶ３０３４＋アナターゼ
５１．RホスタビンＮ３０＋RグッドライトＵＶ３１５０＋アナターゼ
５２．RホスタビンＮ３０＋RグッドライトＵＶ３１５９＋アナターゼ
５３．RホスタビンＮ３０＋RシアソルブＵＶ３５８１＋アナターゼ
５４．RホスタビンＮ３０＋RシアソルブＵＶ３６０４＋アナターゼ
５５．RホスタビンＮ３０＋RホスタビンＮ２０＋アナターゼ
５６．RホスタビンＮ３０＋RホスタビンＮ２４＋アナターゼ
５７．RホスタビンＮ３０＋RマークＬＡ５２＋アナターゼ
５８．RホスタビンＮ３０＋RマークＬＡ５７＋アナターゼ
５９．RホスタビンＮ３０＋RマークＬＡ６２＋アナターゼ
６０．RホスタビンＮ３０＋RマークＬＡ６７＋アナターゼ
６１．RホスタビンＮ３０＋RスミソルブＴＭ６１＋アナターゼ
６２．RホスタビンＮ３０＋Rウビヌル４０４９＋アナターゼ
６３．RホスタビンＮ３０＋Rウビヌル４０５０Ｈ＋アナターゼ
６４．RホスタビンＮ３０＋Rサンドゥボア３０５０＋アナターゼ
６５．RホスタビンＮ３０＋RサンドゥボアＰＲ−３１＋アナターゼ
６６．RホスタビンＮ３０＋Rウバジル２９９ＬＭ＋アナターゼ
６７．RホスタビンＮ３０＋Rウバジル２０００ＬＭ＋アナターゼ
６８．RホスタビンＮ３０＋Rキマソルブ９４４＋アナターゼ
６９．RホスタビンＮ３０＋Rキマソルブ２０２０＋アナターゼ
７０．RホスタビンＮ３０＋Rキマソルブ１１９＋アナターゼ
７１．RホスタビンＮ３０＋RシアソルブＵＶ３３４６＋アナターゼ
７２．RホスタビンＮ３０＋RシアソルブＵＶ３５２９＋アナターゼ
７３．RホスタビンＮ３０＋Rダスチブ１０８２＋アナターゼ
７４．RホスタビンＮ３０＋RフェロＡＭ８０６＋アナターゼ
７５．RホスタビンＮ３０＋RリヒトシュッツストッフＵＶ３１＋アナターゼ
７６．RホスタビンＮ３０＋RルーケムＨＡ−Ｂ１８＋アナターゼ
７７．RホスタビンＮ３０＋RマークＬＡ６３＋アナターゼ
７８．RホスタビンＮ３０＋RマークＬＡ６８＋アナターゼ
７９．RホスタビンＮ３０＋Rウビヌル５０５０Ｈ＋アナターゼ
８０．RホスタビンＮ３０＋Rウバジル２９９ＨＭ＋アナターゼ
８１．RホスタビンＮ３０＋Rウバジル２０００ＨＭ＋アナターゼ
８２．RホスタビンＮ３０＋RウバソルブＨＡ８８＋アナターゼ
【００５４】
上記の安定剤混合物１、２７、２９、３０および８０が特に好ましい。
上記の安定剤混合物４２は高密度ポリエチレンを安定化するために特に有用である。
【００５５】
本発明に従う安定剤混合物は、光、熱または酸化によって誘発される崩壊に対して有機材料を安定化するために適している。そのような有機材料の例は以下のものである。
１．  モノオレフィンおよびジオレフィンのポリマー、例えばポリプロピレン、ポリイソブチレン、ポリブテ−１−エン、ポリ−４−メチルペンテ−１−エン、ポリイソプレンまたはポリブタジエン、並びにシクロオレフィン、例えばシクロペンテンまたはノルボルネンのポリマー、ポリエチレン（所望により架橋されることができる。）、例えば高密度ポリエチレン（ＨＤＰＥ）、高密度および高分子量ポリエチレン（ＨＤＰＥ−ＨＭＷ）、高密度および超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、（ＶＬＤＰＥ）および（ＵＬＤＰＥ）またはポリビニルシクロヘキサン。
ポリオレフィン、すなわち前段落において例示したモノオレフィン、好ましくはポリエチレンおよびポリプロピレンのポリマーは、異なる方法、また特に以下の方法によって製造されることができる。
ａ）ラジカル重合（普通、高圧下および高温で）。
ｂ）普通、周期表のＩＶｂ、Ｖｂ、ＶＩｂまたはＶＩＩＩ群の金属の一つ以上を含む触媒を使用する触媒重合。これらの金属は通常、典型的にはπ−またはσ−配位し得るオキシド、ハライド、アルコレート、エステル、エーテル、アミン、アルキル、アルケニルおよび／またはアリールのような一つ以上のリガンドを有する。これらの金属錯体は遊離形態または典型的には活性化塩化マグネシウム、チタン（ＩＩＩ）クロリド、アルミナまたは酸化ケイ素のような基材上に固定され得る。これらの触媒は重合媒体中に可溶または不溶であり得る。触媒は重合においてそのまま使用されることができ、または典型的には金属アルキル、金属ヒドライド、金属アルキルハライド、金属アルキルオキシドまたは金属アルキルオキサンのようなさらなる活性化剤が使用されることができ、該金属は周期表のＩａ、ＩＩａおよび／またはＩＩＩａ群の元素である。活性化剤はさらなるエステル、エーテル、アミンまたはシリルエーテル基で都合良く修飾され得る。これらの触媒系は通常、フィリップス、スタンダード・オイル・インディアナ、チグラー（−ナッタ）、ＴＮＺ（デュポン）、メタロセンまたはシングルサイト触媒（ＳＳＣ）と命名される。
【００５６】
２．  １）以下で述べたポリマーの混合物、例えばポリプロピレンとポリイソブチレン、ポリプロピレンとポリエチレン（例えばＰＰ／ＨＤＰＥ、ＰＰ／ＬＤＰＥ）の混合物およびポリエチレンの異なる型（例えばＬＤＰＥ／ＨＤＰＥ）の混合物。
【００５７】
３．  モノオレフィンおよびジオレフィンの相互または他のビニルモノマーとのコポリマー、例えばエチレン／プロピレンコポリマー、線状低密度ポリエチレン（ＬＬＤＰＥ）およびそれの低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、プロピレン／ブタジエンコポリマー、イソブチレン／イソプレンコポリマー、エチレン／アルキルアクリレートコポリマー、エチレン／アルキルメタクリレートコポリマー、エチレン／酢酸ビニルコポリマーおよびそれらの一酸化炭素とのコポリマーまたはエチレン／アクリル酸コポリマーおよびそれらの塩（アイオノマー）並びにエチレンとプロピレンおよびへキサジエン、ジシクロペンタジエンまたはエチリデン−ノルボルネンのようなジエンとのターポリマー、およびそのようなコポリマー相互および１）において上述したポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡおよび交互またはランダムポリアルキレン／一酸化炭素コポリマーおよびそれらの他のポリマー、例えばポリアミドとの混合物。
【００５８】
４．  炭化水素樹脂（例えば炭素原子数５ないし９）であって、それらの水素化変性物（例えば粘着付与剤）を含むもの、およびポリアルキレンおよびデンプンの混合物。
５．  ポリスチレン、ポリ（ｐ−メチルスチレン）、ポリ（α−メチルスチレン）。
【００５９】
６．  スチレンまたはα−メチルスチレンとジエンまたはアクリル誘導体とのコポリマー、例えばスチレン／ブタジエン、スチレン／アクリロニトリル、スチレン／アルキルメタクリレート、スチレン／ブタジエン／アルキルアクリレート、スチレン／ブタジエン／アルキルメタクリレート、スチレン／無水マレイン酸、スチレン／アクリロニトリル／メチルアクリレート、スチレンコポリマーおよび他のポリマー、例えばポリアクリレート、ジエンポリマーまたはエチレン／プロピレン／ジエンターポリマーの高衝撃強度性の混合物、およびスチレン／ブタジエン／スチレン、スチレン／イソプレン／スチレン、スチレン／エチレン／ブチレン／スチレンまたはスチレン／エチレン／プロピレン／スチレンのようなスチレンのブロックコポリマー。
【００６０】
７．  スチレンまたはα−メチルスチレンのグラフトコポリマー、例えばポリブタジエンにスチレン、ポリブタジエン−スチレンまたはポリブタジエン−アクリロニトリルコポリマーにスチレン、ポリブタジエンにスチレンおよびアクリロニトリル（またはメタアクリロニトリル）、ポリブタジエンにスチレン、アクリロニトリルおよびメチルメタクリレート、ポリブタジエンにスチレンおよび無水マレイン酸、ポリブタジエンにスチレン、アクリロニトリルおよび無水マレイン酸またはマレイミド、ポリブタジエンにスチレンおよびマレイミド、ポリブタジエンにスチレンおよびアルキルアクリレートまたはメタクリレート、エチレン／プロピレン／ジエンターポリマーにスチレンおよびアクリロニトリル、ポリアルキルアクリレートまたはポリアルキルメタクリレートにスチレンおよびアクリロニトリル、アクリレート／ブタジエンコポリマーにスチレンおよびアクリロニトリル、並びにそれらの６）以下に列挙したコポリマーとの混合物、例えばＡＢＳ、ＭＢＳ、ＡＳＡまたはＡＥＳポリマーとして既知であるコポリマー混合物。
【００６１】
８．  ハロゲン含有ポリマー、例えばポリクロロプレン、塩素化ゴム、イソブチレン−イソプレンの塩素化および臭素化コポリマー（ハロブチルゴム）、塩素化またはスルホ塩素化ポリエチレン、エチレンおよび塩素化エチレンのコポリマー、エピクロロヒドリン・ホモ−およびコポリマー、特にハロゲン含有ビニル化合物のポリマー、例えばポリ塩化ビニル、ポリ塩化ビニリデン、ポリフッ化ビニル、ボリフッ化ビニリデン、並びにそれらのコボリマー、例えば塩化ビニル／塩化ビニリデン、塩化ビニル／酢酸ビニルまたは塩化ビニリデン／酢酸ビニルコポリマー。
９．  α，β−不飽和酸から誘導されたポリマー並びにポリアクリレートおよびポリメタクリレートのようなそれらの誘導体、ブチルアクリレートで耐衝撃変性されたポリメチルメタクリレート、ポリアクリルアミドおよびポリアクリロニトリル。
【００６２】
１０．  ９）以下で述べたモノマーの相互または他の不飽和モノマーとのコポリマー、例えばアクリロニトリル／ブタジエンコポリマー、アクリロニトリル／アルキルアクリレートコポリマー、アクリロニトリル／アルコキシアルキルアクリレートまたはアクリロニトリル／ビニルハライドコポリマーまたはアクリロニトリル／アルキルメタクリレート／ブタジエンターポリマー。
１１．  不飽和アルコールおよびアミンから誘導されたポリマーまたはそれらのアシル誘導体もしくはアセタール、例えばポリビニルアルコール、ポリ酢酸ビニル、ポリビニルステアレート、ポリビニルベンゾエート、ポリビニルマレエート、ポリビニルブチラル、ポリアリルフタレートまたはポリアリルメラミン、並びにそれらの１）において述べたオレフィンとのコポリマー。
【００６３】
１２．  ポリアルキレングリコール、ボリエチレンオキシド、ポリプロピレンオキシドまたはそれらのビスグリシジルエーテルとのコポリマーのような環式エーテルのホモポリマーおよびコポリマー。
１３．  ポリオキシメチレンのようなポリアセタールおよびコモノマーとしてエチレンオキシドを含むそれらのポリオキシメチレン、熱可塑性ポリウレタン、アクリレートまたはＭＢＳで変性されたポリアセタール。
【００６４】
１４．  ポリフェニレンオキシドおよびスルフィド、およびポリフェニレンオキシドとスチレンポリマーまたはポリアミドとの混合物。
１５．  一方の成分としてのヒドロキシル末端基を有するポリエーテル、ポリエステルまたはポリブタジエンと、他方の成分としての脂肪族または芳香族ポリイソシアナートとから誘導されたポリウレタン、並びにそれらの前駆物質。
【００６５】
１６．  ジアミシとジカルボン酸からおよび／またはアミノカルボン酸または対応するラクタムから誘導されたポリアミドおよびコポリアミド、例えばポリアミド４、ポリアミド６、ポリアミド６／６、６／１０、６／９、６／１２、４／６、１２／１２、ポリアミド１１、ポリアミド１２、ｍ−キシレンジアミンおよびアジピン酸から開始した芳香族ポリアミド、へキサメチレンジアミンおよびイソフタル酸または／およびテレフタル酸から変性剤としてのエラストマーを伴ってまたは伴わずに製造されたポリアミド、例えばポリ−２，４，４−トリメチルヘキサメチレンテレフタルアミドまたはポリ−ｍ−フェニレンイソフタルアミド、およびまた上記されたポリアミドとポリオレフィン、オレフィンコポリマー、アイオノマーまたは化学的に結合もしくはグラフトしたエラストマーとの、または例えばポリエチレングリコール、ポリプロピレングリコールまたはポリテトラメチレングリコールのようなポリエーテルとのブロックコポリマー、並びにＥＰＤＭまたはＡＢＳで変性されたポリアミドまたはコポリアミド、および加工の間に縮合されたポリアミド（ＲＩＭポリアミド系）。
【００６６】
１７．  ポリ尿素、ポリイミド、ボリアミド−イミド、ポリエーテルイミド、ポリエステルイミド、ポリヒダントインおよびポリベンズイミダゾール。
１８．  ジカルボン酸とジオールからおよび／またはヒドロキシカルボン酸または対応するラクトンから誘導されたポリエステル、例えばポリエチレンテレフタレート、ポリブチレンテレフタレート、ポリ−１，４−ジメチロールシクロヘキサンテレフタレートおよびポリヒドロキシベンゾエート、並びにヒドロキシル末端基を有するポリエーテルから誘導されたブロックコポリエーテルエステル、およびまたポリカーボネートまたはＭＢＳで変性されたポリエステル。
１９．  ポリカーボネートおよびポリエステルカーボネート。
２０．  ポリスルホン、ポリエーテルスルホンおよびポリエーテルケトン。
【００６７】
２１．  一方の成分としてのアルデヒドと他方の成分としてのフェノール、尿素およびメラミンから誘導された架橋ポリマー、例えばフェノール／ホルムアルデヒド樹脂、尿素／ホルムアルデヒド樹脂およびメラミン／ホルムアルデヒド樹脂。
２２．  乾式および不乾式アルキド樹脂。
【００６８】
２３．  飽和および不飽和ジカルボン酸と多価アルコールとのコポリエステルと架橋剤としてのビニル化合物から誘導された不飽和ポリエステル樹脂、およびまた低燃焼性のそれらのハロゲン含有変性体。
２４．  置換アクリレート、例えばエポキシアクリレート、ウレタンアクリレートまたはポリエステルアクリレートから誘導された架橋可能なアクリル樹脂。
【００６９】
２５．  メラミン樹脂、尿素樹脂、イソシアナート、イソシアヌレート、ポリイソシアナートまたはエポキシ樹脂で架橋されたアルキド樹脂、ポリエステル樹脂およびアクリレート樹脂。
２６．  脂肪族、環式脂肪族、ヘテロ環式または芳香族のグリシジル化合物から誘導された架橋エポキシ樹脂、例えばビスフェノールＡおよびビスフェノールＦのジグリシジルエーテルの生成物であって、無水物またはアミンのような慣用の硬化剤で、促進剤を伴ってまたは伴わずに架橋されたもの。
【００７０】
２７．  セルロース、ゴム、ゼラチンのような天然ポリマーおよび化学変性されたそれらの同質誘導体、例えばセルロースアセテート、セルロースプロピオネートおよびセルロースブチレート、またはメチルセルロースのようなセルロースエーテル、並びにロジンおよびそれらの誘導体。
２８．  上述のポリマーのブレンド（ポリブレンド）、例えばＰＰ／ＥＰＤＭ、ポリアミド／ＥＰＤＭまたはＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６およびコポリマー、ＰＡ／ＨＤＰＥ、ＰＡ／ＰＰ、ＰＡ／ＰＰＯ、ＰＢＴ／ＰＣ／ＡＢＳまたはＰＢＴ／ＰＥＴ／ＰＣ。
【００７１】
２９．  純粋なモノマー性化合物またはそのような化合物の混合物である天然発生および合成有機材料、例えば鉱物油、動物および植物脂肪、油およびワックス、または合成エステル（例えばフタレート、アジペート、ホスフェートまたはトリメリテート）をベースとした油、脂肪およびワックス、およびまた合成エステルと鉱物油とのあらゆる重量比における混合物であって、典型的に紡績組成物として使用されるもの、並びにそのような材料の水性乳液。
３０．  天然または合成ゴムの水性乳液、例えば天然ラテックスまたはカルボキシル化スチレン／ブタジエンコポリマーのラテックス。
【００７２】
本発明は従って加えて、光、熱または酸化によって起こされる崩壊を受ける有機材料と本明細書において上記した安定剤混合物を含む組成物に関する。
本発明のさらなる態様は、光、熱または酸化によって起こされる崩壊に対して有機材料を安定化する方法であって、前記有機材料に本明細書において上記した安定剤混合物を混入することからなる方法である。
【００７３】
前記有機材料は好ましくは合成ポリマー、特に上記の群の一つからのものである。ポリオレフィンが好ましく、そしてポリエチレン、ポリプロピレン、ポリエチレンコポリマーおよびポリプロピレンコポリマーが特に好ましい。
本発明に従う安定剤混合物はまた、ポリアミド、例えば項目１６の下で上記に列挙したものを安定化するために特に有用でもある。
【００７４】
前記成分（Ａ）、（Ｂ）および（Ｃ）は安定化される有機材料に、個々にまたは互いに混合して添加され得る。
前記成分（Ａ）および（Ｂ）の各々は有機材料中に、該有機材料の重量に関して、好ましくは０．０１ないし５％、特に０．０１ないし１％または０．０５ないし１％の量で存在し得る。
前記成分（Ｃ）は有機材料中に、該有機材料の重量に関して、好ましくは０．０１ないし１０％、特に０．０５ないし１％、例えば０．１ないし１％の量で存在し得る。
【００７５】
前記成分（Ａ）：（Ｂ）の重量比は好ましくは５：１ないし１：２０、特に５：１ないし１：１０、例えば２：１ないし１：２である。
前記成分（Ａ）：（Ｃ）の重量比は好ましくは１０：１ないし１：１０、特に５：１ないし１：５、例えば３：１ないし１：３または２：１ないし１：２である。
【００７６】
上記の成分は安定化される有機材料に、既知の方法、例えば成形の前または間に、または溶解または分散した化合物を有機材料に、所要により引き続く溶媒の蒸発を伴って適用することによって混入されることができる。前記成分は有機材料に、これらの成分を例えば２．５ないし２５重量％の濃度で含む粉末、顆粒またはマスターバッチの形態で添加されることができる。
所望により、前記成分（Ａ）、（Ｂ）および（Ｃ）は有機材料中の混入の前に互いにブレンドされることができる。それらは重合の前もしくは間または架橋の前に添加されることができる。
【００７７】
本発明に従って安定化された材料は例えば、フィルム、繊維、テープ、成形材料、異形材のような広範囲にわたる様々な形態で、または塗料、接着剤またはパテのためのバインダーとして使用されることができる。
【００７８】
安定化された材料はさらにまた以下のような様々な慣用の添加剤をも含み得る。
１．  酸化防止剤
１．１．  アルキル化モノフェノール、例えば、
２，６−ジ−第三ブチル−４−メチルフェノール、
２−第三ブチル−４，６−ジメチルフェノール、
２，６−ジ−第三ブチル−４−エチルフェノール、
２，６−ジ−第三ブチル−４−ｎ−ブチルフェノール、
２，６−ジ−第三ブチル−４−イソブチルフェノール、
２，６−ジシクロペンチル−４−メチルフェノール、
２−（α−メチルシクロヘキシル）−４，６−ジメチルフェノール、
２，６−ジオクタデシル−４−メチルフェノール、
２，４，６−トリシクロヘキシルフェノール、
２，６−ジ−第三ブチル−４−メトキシメチルフェノール、
線形または側鎖において分岐したノニルフェノール、例えば、
２，６−ジ−ノニル−４−メチルフェノール、
２，４−ジメチル−６−（１’−メチルウンデシ−１’−イル）フェノール、
２，４−ジメチル−６−（１’−メチルヘプタデシ−１’−イル）フェノール、
２，４−ジメチル−６−（１’−メチルトリデシ−１’−イル）フェノールおよびそれらの混合物。
【００７９】
１．２．  アルキルチオメチルフェノール、例えば、
２，４−ジオクチルチオメチル−６−第三ブチルフェノール、
２，４−ジオクチルチオメチル−６−メチルフェノール、
２，４−ジオクチルチオメチル−６−エチルフェノール、
２，６−ジ−ドデシルチオメチル−４−ノニルフェノール。
【００８０】
１．３．  ヒドロキノンおよびアルキル化ヒドロキノン、例えば、
２，６−ジ−第三ブチル−４−メトキシフェノール、
２，５−ジ−第三ブチルヒドロキノン、
２，５−ジ−第三アミルヒドロキノン、
２，６−ジフェニル−４−オクタデシルオキシフェノール、
２，６−ジ−第三ブチルヒドロキノン、
２，５−ジ−第三ブチル−４−ヒドロキシアニソール、
３，５−ジ−第三ブチル−４−ヒドロキシアニソール、
３，５−ジ−第三ブチル−４−ヒドロキシフェニルステアレート、
ビス（３，５−ジ−第三ブチル−４−ヒドロキシフェニル）アジペート。
【００８１】
１．４．  トコフェロール、例えば、
α−トコフェロール、β−トコフェロール、γ−トコフェロール、
δ−トコフェロールおよびそれらの混合物（ビタミンＥ）。
【００８２】
１．５．  ヒドロキシル化チオジフェニルエーテル、例えば、
２，２’−チオビス（６−第三ブチル−４−メチルフェノール）、
２，２’−チオビス（４−オクチルフェノール）、
４，４’−チオビス（６−第三ブチル−３−メチルフェノール）、
４，４’−チオビス（６−第三ブチル−２−メチルフェノール）、
４，４’−チオビス（３，６−ジ−第二アミルフェノール）、
４，４’−ビス（２，６−ジメチル−４−ヒドロキシフェニル）ジスルフィド。
【００８３】
１．６．  アルキリデンビスフェノール、例えば、
２，２’−メチレンビス（６−第三ブチル−４−メチルフェノール）、
２，２’−メチレンビス（６−第三ブチル−４−エチルフェノール）、
２，２’−メチレンビス［４−メチル−６−（α−メチルシクロヘキシル）フェノール］、
２，２’−メチレンビス（４−メチル−６−シクロヘキシルフェノール）、
２，２’−メチレンビス（６−ノニル−４−メチルフェノール）、
２，２’−メチレンビス（４，６−ジ−第三ブチルフェノール）、
２，２’−エチリデンビス（４，６−ジ−第三ブチルフェノール）、
２，２’−エチリデンビス（６−第三ブチル−４−イソブチルフェノール）、
２，２’−メチレンビス［６−（α−メチルベンジル）−４−ノニルフェノール］、
２，２’−メチレンビス［６−（α，α−ジメチルベンジル）−４−ノニルフェノール］、
４，４’−メチレンビス（２，６−ジ−第三ブチルフェノール）、
４，４’−メチレンビス（６−第三ブチル−２−メチルフェノール）、
１，１−ビス（５−第三ブチル−４−ヒドロキシ−２−メチルフェニル）ブタン、
２，６−ビス（３−第三ブチル−５−メチル−２−ヒドロキシベンジル）−４−メチルフェノール、
１，１，３−トリス（５−第三ブチル−４−ヒドロキシ−２−メチルフェニル）ブタン、
１，１−ビス（５−第三ブチル−４−ヒドロキシ−２−メチルフェニル）−３−ｎ−ドデシルメルカプトブタン、
エチレングリコールビス［３，３−ビス（３’−第三ブチル−４’−ヒドロキシフェニル）ブチレート］、
ビス（３−第三ブチル−４−ヒドロキシ−５−メチルフェニル）ジシクロペンタジエン、
ビス［２−（３’−第三ブチル−２’−ヒドロキシ−５’−メチルベンジル）−６−第三ブチル−４−メチルフェニル］テレフタレート、
１，１−ビス（３，５−ジメチル−２−ヒドロキシフェニル）ブタン、
２，２−ビス（３，５−ジ−第三ブチル−４−ヒドロキシフェニル）プロパン、
２，２−ビス（５−第三ブチル−４−ヒドロキシ−２−メチルフェニル）−４−ｎ−ドデシルメルカプトブタン、
１，１，５，５−テトラ（５−第三ブチル−４−ヒドロキシ−２−メチルフェニル）ペンタン。
【００８４】
１．７．  Ｏ−、Ｎ−およびＳ−ベンジル化合物、例えば、
３，５，３’，５’−テトラ−第三ブチル−４，４’−ジヒドロキシジベンジルエーテル、
オクタデシル−４−ヒドロキシ−３，５−ジメチルベンジルメルカプトアセテート、
トリデシル−４−ヒドロキシ−３，５−ジ−第三ブチルベンジルメルカプトアセテート、
トリス（３，５−ジ−第三ブチル−４−ヒドロキシベンジル）アミン、
ビス（４−第三ブチル−３−ヒドロキシ−２，６−ジメチルベンジル）ジチオテレフタレート、
ビス（３，５−ジ−第三ブチル−４−ヒドロキシベンジル）スルフィド、
イソオクチル−３，５−ジ−第三ブチル−４−ヒドロキシベンジルメルカプトアセテート。
【００８５】
１．８．  ヒドロキシベンジル化マロネート、例えば、
ジオクタデシル−２，２−ビス（３，５−ジ−第三ブチル−２−ヒドロキシベンジル）マロネート、
ジオクタデシル−２−（３−第三ブチル−４−ヒドロキシ−５−メチルベンジル）マロネート、
ジドデシルメルカプトエチル−２，２−ビス（３，５−ジ−第三ブチル−４−ヒドロキシベンジル）マロネート、
ビス［４−（１，１，３，３−テトラメチルブチル）フェニル］−２，２−ビス（３，５−ジ−第三ブチル−４−ヒドロキシベンジル）マロネート。
【００８６】
１．９．  芳香族ヒドロキシベンジル化合物、例えば、
１，３，５−トリス（３，５−ジ−第三ブチル−４−ヒドロキシベンジル）−２，４，６−トリメチルベンゼン、
１，４−ビス（３，５−ジ−第三ブチル−４−ヒドロキシベンジル）−２，３，５，６−テトラメチルベンゼン、
２，４，６−トリス（３，５−ジ−第三ブチル−４−ヒドロキシベンジル）フェノール。
【００８７】
１．１０．  トリアジン化合物、例えば、
２，４−ビス（オクチルメルカプト）−６−（３，５−ジ−第三ブチル−４−ヒドロキシアニリノ）−１，３，５−トリアジン、
２−オクチルメルカプト−４，６−ビス（３，５−ジ−第三ブチル−４−ヒドロキシアニリノ）−１，３，５−トリアジン、
２−オクチルメルカプト−４，６−ビス（３，５−ジ−第三ブチル−４−ヒドロキシフェノキシ）−１，３，５−トリアジン、
２，４，６−トリス（３，５−ジ−第三ブチル−４−ヒドロキシフェノキシ）−１，２，３−トリアジン、
１，３，５−トリス（３，５−ジ−第三ブチル−４−ヒドロキシベンジル）イソシアヌレート、
１，３，５−トリス（４−第三ブチル−３−ヒドロキシ−２，６−ジメチルベンジル）イソシアヌレート、
２，４，６−トリス（３，５−ジ−第三ブチル−４−ヒドロキシフェニルエチル）−１，３，５−トリアジン、
１，３，５−トリス（３，５−ジ−第三ブチル−４−ヒドロキシフェニルプロピオニル）ヘキサヒドロ−１，３，５−トリアジン、
１，３，５−トリス（３，５−ジシクロヘキシル−４−ヒドロキシベンジル）イソシアヌレート。
【００８８】
１．１１．  ベンジルホスホネート、例えば、
ジメチル−２，５−ジ−第三ブチル−４−ヒドロキシベンジルホスホネート、
ジエチル−３，５−ジ−第三ブチル−４−ヒドロキシベンジルホスホネート、
ジオクタデシル−３，５−ジ−第三ブチル−４−ヒドロキシベンジルホスホネート、
ジオクタデシル−５−第三ブチル−４−ヒドロキシ−３−メチルベンジルホスホネート、
３，５−ジ−第三ブチル−４−ヒドロキシベンジルホスホン酸のモノエチルエステルのカルシウム塩。
【００８９】
１．１２．  アシルアミノフェノール、例えば、
４−ヒドロキシラウラニリド、
４−ヒドロキシステアラニリド、
オクチルＮ−（３，５−ジ−第三ブチル−４−ヒドロキシフェニル）カルバメート。
【００９０】
１．１３．  β−（３，５−ジ−第三ブチル−４−ヒドロキシフェニル）プロピオン酸の以下の一価または多価アルコールとのエステル、
アルコール例、メタノール、エタノール、ｎ−オクタノール、
ｉ−オクタノール、オクタデカノール、１，６−ヘキサンジオール、
１，９−ノナンジオール、エチレングリコール、１，２−プロパンジオール、
ネオペンチルグリコール、チオジエチレングリコール、ジエチレングリコール、
トリエチレングリコール、ペンタエリトリトール、
トリス（ヒドロキシエチル）イソシアヌレート、
Ｎ，Ｎ’−ビス（ヒドロキシエチル）オキサミド、３−チアウンデカノール、
３−チアペンタデカノール、トリメチルヘキサンジオール、
トリメチロールプロパン、
４−ヒドロキシメチル−１−ホスファ−２，６，７−トリオキサビシクロ［２．２．２］オクタン。
【００９１】
１．１４．  β−（５−第三ブチル−４−ヒドロキシ−３−メチルフェニル）プロピオン酸の以下の一価または多価アルコールとのエステル、
アルコール例、メタノール、エタノール、ｎ−オクタノール、
ｉ−オクタノール、オクタデカノール、１，６−ヘキサンジオール、
１，９−ノナンジオール、エチレングリコール、１，２−プロパンジオール、
ネオペンチルグリコール、チオジエチレングリコール、ジエチレングリコール、
トリエチレングリコール、ペンタエリトリトール、
トリス（ヒドロキシエチル）イソシアヌレート、
Ｎ，Ｎ’−ビス（ヒドロキシエチル）オキサミド、３−チアウンデカノール、
３−チアペンタデカノール、トリメチルヘキサンジオール、
トリメチロールプロパン、
４−ヒドロキシメチル−１−ホスファ−２，６，７−トリオキサビシクロ［２．２．２］オクタン。
【００９２】
１．１５．  β−（３，５−ジシクロヘキシル−４−ヒドロキシフェニル）プロピオン酸の以下の一価または多価アルコールとのエステル、
アルコール例、メタノール、エタノール、オクタノール、オクタデカノール、
１，６−ヘキサンジオール、１，９−ノナンジオール、エチレングリコール、
１，２−プロパンジオール、ネオペンチルグリコール、
チオジエチレングリコール、ジエチレングリコール、トリエチレングリコール、
ペンタエリトリトール、トリス（ヒドロキシエチル）イソシアヌレート、
Ｎ，Ｎ’−ビス（ヒドロキシエチル）オキサミド、３−チアウンデカノール、
３−チアペンタデカノール、トリメチルヘキサンジオール、
トリメチロールプロパン、
４−ヒドロキシメチル−１−ホスファ−２，６，７−トリオキサビシクロ［２．２．２］オクタン。
【００９３】
１．１６．  ３，５−ジ−第三ブチル−４−ヒドロキシフェニル酢酸の以下の一価または多価アルコールとのエステル、
アルコール例、メタノール、エタノール、オクタノール、オクタデカノール、
１，６−ヘキサンジオール、１，９−ノナンジオール、エチレングリコール、
１，２−プロパンジオール、ネオペンチルグリコール、
チオジエチレングリコール、ジエチレングリコール、トリエチレングリコール、
ペンタエリトリトール、トリス（ヒドロキシエチル）イソシアヌレート、
Ｎ，Ｎ’−ビス（ヒドロキシエチル）オキサミド、３−チアウンデカノール、
３−チアペンタデカノール、トリメチルヘキサンジオール、
トリメチロールプロパン、
４−ヒドロキシメチル−１−ホスファ−２，６，７−トリオキサビシクロ［２．２．２］オクタン。
【００９４】
１．１７．  β−（３，５−ジ−第三ブチル−４−ヒドロキシフェニル）プロピオン酸のアミド、例えば、
Ｎ，Ｎ’−ビス（３，５−ジ−第三ブチル−４−ヒドロキシフェニルプロピオニル）ヘキサメチレンジアミン、
Ｎ，Ｎ’−ビス（３，５−ジ−第三ブチル−４−ヒドロキシフェニルプロピオニル）トリメチレンジアミン、
Ｎ，Ｎ’−ビス（３，５−ジ−第三ブチル−４−ヒドロキシフェニルプロピオニル）ヒドラジン、
Ｎ，Ｎ’−ビス［２−（３−［３，５−ジ−第三ブチル−４−ヒドロキシフェニル］プロピオニルオキシ）エチル］オキサミド（ユニロイヤルによって供給されるナウガードRＸＬ−１）。
【００９５】
１．１８．  アスコルビン酸（ビタミンＣ）
【００９６】
１．１９．  アミン酸化防止剤、例えば、
Ｎ，Ｎ’−ジイソプロピル−ｐ−フェニレンジアミン、
Ｎ，Ｎ’−ジ−第二ブチル−ｐ−フェニレンジアミン、
Ｎ，Ｎ’−ビス（１，４−ジメチルペンチル）−ｐ−フェニレンジアミン、
Ｎ，Ｎ’−ビス（１−エチル−３−メチルペンチル）−ｐ−フェニレンジアミン、
Ｎ，Ｎ’−ビス（１−メチルヘプチル）−ｐ−フェニレンジアミン、
Ｎ，Ｎ’−ジシクロヘキシル−ｐ−フェニレンジアミン、
Ｎ，Ｎ’−ジフェニル−ｐ−フェニレンジアミン、
Ｎ，Ｎ’−ビス（２−ナフチル）−ｐ−フェニレンジアミン、
Ｎ−イソプロピル−Ｎ’−フェニル−ｐ−フェニレンジアミン、
Ｎ−（１，３−ジメチルブチル）−Ｎ’−フェニル−ｐ−フェニレンジアミン、
Ｎ−（１−メチルヘプチル）−Ｎ’−フェニル−ｐ−フェニレンジアミン、
Ｎ−シクロヘキシル−Ｎ’−フェニル−ｐ−フェニレンジアミン、
４−（ｐ−トルエンスルファモイル）ジフェニルアミン、
Ｎ，Ｎ’−ジメチル−Ｎ，Ｎ’−ジ−第二ブチル−ｐ−フェニレンジアミン、
ジフェニルアミン、Ｎ−アリルジフェニルアミン、
４−イソプロポキシジフェニルアミン、
Ｎ−フェニル−１−ナフチルアミン、
Ｎ−（４−第三オクチルフェニル）−１−ナフチルアミン、
Ｎ−フェニル−２−ナフチルアミン、
オクチル化ジフェニルアミン、例えば
ｐ，ｐ’−ジ−第三オクチルジフェニルアミン、
４−ｎ−ブチルアミノフェノール、
４−ブチリルアミノフェノール、
４−ノナノイルアミノフェノール、
４−ドデカノイルアミノフェノール、
４−オクタデカノイルアミノフェノール、
ビス（４−メトキシフェニル）アミン、
２，６−ジ−第三ブチル−４−ジメチルアミノメチルフェノール、
２，４’−ジアミノジフェニルメタン、
４，４’−ジアミノジフェニルメタン、
Ｎ，Ｎ，Ｎ’，Ｎ’−テトラメチル−４，４’−ジアミノジフェニルメタン、
１，２−ビス［（２−メチルフェニル）アミノ］エタン、
１，２−ビス（フェニルアミノ）プロパン、
（ｏ−トリル）ビグアニド、
ビス［４−（１’，３’−ジメチルブチル）フェニル］アミン、
第三オクチル化Ｎ−フェニル−１−ナフチルアミン、
モノ−およびジアルキル化第三ブチル／第三オクチルジフェニルアミンの混合物、
モノ−およびジアルキル化ノニルジフェニルアミンの混合物、
モノ−およびジアルキル化ドデシルジフェニルアミンの混合物、
モノ−およびジアルキル化イソプロピル／イソヘキシルジフェニルアミンの混合物、
モノ−およびジアルキル化第三ブチルジフェニルアミンの混合物、
２，３−ジヒドロ−３，３−ジメチル−４Ｈ−１，４−ベンゾチアジン、
フェノチアジン、
モノ−およびジアルキル化第三ブチル／第三オクチルフェノチアジンの混合物、
モノ−およびジアルキル化第三オクチルフェノチアジンの混合物、
Ｎ−アリルフェノチアジン、
Ｎ，Ｎ，Ｎ’，Ｎ’−テトラフェニル−１，４−ジアミノブテ−２−エン、
Ｎ，Ｎ−ビス（２，２，６，６−テトラメチル−ピペリジ−４−イル）ヘキサメチレンジアミン、
ビス（２，２，６，６−テトラメチルピペリジ−４−イル）セバケート、
２，２，６，６−テトラメチルピペリジノ−４−オン、
２，２，６，６−テトラメチルピペリジノ−４−オール。
【００９７】
２．  ＵＶ吸収剤および光安定剤
２．１．  ２−（２’−ヒドロキシフェニル）ベンゾトリアゾール、例えば、
２−（２’−ヒドロキシ−５’−メチルフェニル）ベンゾトリアゾール、
２−（３’，５’−ジ−第三ブチル−２’−ヒドロキシフェニル）ベンゾトリアゾール、
２−（５’−第三ブチル−２’−ヒドロキシフェニル）ベンゾトリアゾール、
２−（２’−ヒドロキシ−５’−（１，１，３，３−テトラメチルブチル）フェニル）ベンゾトリアゾール、
２−（３’，５’−ジ−第三ブチル−２’−ヒドロキシフェニル）−５−クロロ−ベンゾトリアゾール、
２−（３’−第三ブチル−２’−ヒドロキシ−５’−メチルフェニル）−５−クロロ−ベンゾトリアゾール、
２−（３’−第二ブチル−５’−第三ブチル−２’−ヒドロキシフェニル）ベンゾトリアゾール、
２−（２’−ヒドロキシ−４’−オクチルオキシフェニル）ベンゾトリアゾール、
２−（３’，５’−ジ−第三アミル−２’−ヒドロキシフェニル）ベンゾトリアゾール、
２−（３’，５’−ビス（α，α−ジメチルベンジル）−２’−ヒドロキシフェニル）ベンゾトリアゾール、
２−（３’−第三ブチル−２’−ヒドロキシ−５’−（２−オクチルオキシカルボニルエチル）フェニル）−５−クロロ−ベンゾトリアゾール、
２−（３’−第三ブチル−５’−［２−（２−エチルヘキシルオキシ）−カルボニルエチル］−２’−ヒドロキシフェニル）−５−クロロ−ベンゾトリアゾール、
２−（３’−第三ブチル−２’−ヒドロキシ−５’−（２−メトキシカルボニルエチル）フェニル）−５−クロロ−ベンゾトリアゾール、
２−（３’−第三ブチル−２’−ヒドロキシ−５’−（２−メトキシカルボニルエチル）フェニル）ベンゾトリアゾール、
２−（３’−第三ブチル−２’−ヒドロキシ−５’−（２−オクチルオキシカルボニルエチル）フェニル）ベンゾトリアゾール、
２−（３’−第三ブチル−５’−［２−（２−エチルヘキシルオキシ）カルボニルエチル］−２’−ヒドロキシフェニル）ベンゾトリアゾール、
２−（３’−ドデシル−２’−ヒドロキシ−５’−メチルフェニル）ベンゾトリアゾール、
２−（３’−第三ブチル−２’−ヒドロキシ−５’−（２−イソオクチルオキシカルボニルエチル）フェニル）ベンゾトリアゾール、
２，２’−メチレン−ビス［４−（１，１，３，３−テトラメチルブチル）−６−ベンゾトリアゾリ−２−イルフェノール］、
２−［３’−第三ブチル−５’−（２−メトキシカルボニルエチル）−２’−ヒドロキシフェニル］−２Ｈ−ベンゾトリアゾールとポリエチレングリコール３００とのエステル交換生成物、
次式［Ｒ−ＣＨ2ＣＨ2−ＣＯＯ−ＣＨ2ＣＨ2−］2−［式中、Ｒは３’−第三ブチル−４’−ヒドロキシ−５’−２Ｈ−ベンゾトリアゾリ−２−イルフェニル基を表す。］で表されるもの、
２−［２’−ヒドロキシ−３’−（α、α−ジメチルベンジル）−５’−（１，１，３，３−テトラメチルブチル）フェニル］ベンゾトリアゾール、
２−［２’−ヒドロキシ−３’−（１，１，３，３−テトラメチルブチル）−５’−（α，α−ジメチルベンジル）フェニル］ベンゾトリアゾール。
【００９８】
２．２．  ２−ヒドロキシベンゾフェノン、例えば、
４−ヒドロキシ、４−メトキシ、４−オクチルオキシ、４−デシルオキシ、
４−ドデシルオキシ、４−ベンジルオキシ、４，２’，４’−トリヒドロキシおよび２’−ヒドロキシ−４，４’−ジメトキシ誘導体。
【００９９】
２．３．  置換および未置換安息香酸のエステル、例えば、
４−第三ブチル−フェニルサリチレート、フェニルサリチレート、
オクチルフェニルサリチレート、ジベンゾイルレゾルシノール、
ビス（４−第三ブチルベンゾイル）レゾルシノール、
ベンゾイルレゾルシノール、
２，４−ジ−第三ブチルフェニル３，５−ジ−第三ブチル−４−ヒドロキシベンゾエート、
ヘキサデシル３，５−ジ−第三ブチル−４−ヒドロキシベンゾエート、
オクタデシル３，５−ジ−第三ブチル−４−ヒドロキシベンゾエート、
２−メチル−４，６−ジ−第三ブチルフェニル３，５−ジ−第三ブチル−４−ヒドロキシベンゾエート。
【０１００】
２．４．  アクリレート、例えば、
エチルα−シアノ−β，β−ジフェニルアクリレート、
イソオクチルα−シアノ−β，β−ジフェニルアクリレート、
メチルα−カルボメトキシシンナメート、
メチルα−シアノ−β−メチル−ｐ−メトキシシンナメート、
ブチルα−シアノ−β−メチル−ｐ−メトキシシンナメート、
メチルα−カルボメトキシ−ｐ−メトキシシンナメートおよび
Ｎ−（β−カルボメトキシ−β−シアノビニル）−２−メチルインドリン。
【０１０１】
２．５．  ニッケル化合物、例えば、
２，２’−チオ−ビス［４−（１，１，３，３−テトラメチルブチル）フェノール］のニッケル錯体、例えば１：１または１：２錯体であって、ｎ−ブチルアミン、トリエタノールアミンまたはＮ−シクロヘキシルジエタノールアミンのようなさらなる配位子を伴うまたは伴わないもの、
ニッケルジブチルジチオカルバメート、
４−ヒドロキシ−３，５−ジ−第三ブチルベンジルホスホン酸のモノアルキルエステル、例えばメチルまたはエチルエステルのニッケル塩、
ケトキシムのニッケル錯体、例えば２−ヒドロキシ−４−メチルフェニルウンデシルケトキシム、
１−フェニル−４−ラウロイル−５−ヒドロキシピラゾールのニッケル錯体であって、さらなる配位子を伴うまたは伴わないもの。
【０１０２】
２．６．  オキサミド、例えば、
４，４’−ジオクチルオキシオキサニリド、
２，２’−ジエトキシオキサニリド、
２，２’−ジオクチルオキシ−５，５’−ジ−第三ブトキサニリド、
２，２’−ジドデシルオキシ−５，５’−ジ−第三ブトキサニリド、
２−エトキシ−２’−エチルオキサニリド、
Ｎ，Ｎ’−ビス（３−ジメチルアミノプロピル）オキサミド、
２−エトキシ−５−第三ブチル−２’−エトキサニリド、および
その２−エトキシ−２’−エチル−５，４’−ジ−第三ブトキサニリドとの混合物、
ｏ−およびｐ−メトキシ−二置換オキサニリドの混合物、および
ｏ−およびｐ−エトキシ−二置換オキサニリドの混合物。
【０１０３】
２．７．  ２−（２−ヒドロキシフェニル）−１，３，５−トリアジン、例えば、
２，４，６−トリス（２−ヒドロキシ−４−オクチルオキシフェニル）−１，３，５−トリアジン、
２−（２−ヒドロキシ−４−オクチルオキシフェニル）−４，６−ビス（２，４−ジメチルフェニル）−１，３，５−トリアジン、
２−（２，４−ジヒドロキシフェニル）−４，６−ビス（２，４−ジメチルフェニル）−１，３，５−トリアジン、
２，４−ビス（２−ヒドロキシ−４−プロピルオキシフェニル）−６−（２，４−ジメチルフェニル）−１，３，５−トリアジン、
２−（２−ヒドロキシ−４−オクチルオキシフェニル）−４，６−ビス（４−メチルフェニル）−１，３，５−トリアジン、
２−（２−ヒドロキシ−４−ドデシルオキシフェニル）−４，６−ビス（２，４−ジメチルフェニル）−１，３，５−トリアジン、
２−（２−ヒドロキシ−４−トリデシルオキシフェニル）−４，６−ビス（２，４−ジメチルフェニル）−１，３，５−トリアジン、
２−［２−ヒドロキシ−４−（２−ヒドロキシ−３−ブチルオキシ−プロポキシ）フェニル］−４，６−ビス（２，４−ジメチル）−１，３，５−トリアジン、
２−［２−ヒドロキシ−４−（２−ヒドロキシ−３−オクチルオキシ−プロピルオキシ）フェニル］−４，６−ビス（２，４−ジメチル）−１，３，５−トリアジン、
２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、
２−［２−ヒドロキシ−４−（２−ヒドロキシ−３−ドデシルオキシ−プロポキシ）フェニル］−４，６−ビス（２，４−ジメチルフェニル）−１，３，５−トリアジン、
２−（２−ヒドロキシ−４−ヘキシルオキシ）フェニル−４，６−ジフェニル−１，３，５−トリアジン、
２−（２−ヒドロキシ−４−メトキシフェニル）−４，６−ジフェニル−１，３，５−トリアジン、
２，４，６−トリス［２−ヒドロキシ−４−（３−ブトキシ−２−ヒドロキシ−プロポキシ）フェニル］−１，３，５−トリアジン、
２−（２−ヒドロキシフェニル）−４−（４−メトキシフェニル）−６−フェニル−１，３，５−トリアジン、
２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン。
【０１０４】
３．  金属奪活剤、例えば、
Ｎ，Ｎ’−ジフェニルオキサミド、
Ｎ−サリチラル−Ｎ’−サリチロイルヒドラジン、
Ｎ，Ｎ’−ビス（サリチロイル）ヒドラジン、
Ｎ，Ｎ’−ビス（３，５−ジ−第三ブチル−４−ヒドロキシフェニルプロピオニル）ヒドラジン、
３−サリチロイルアミノ−１，２，４−トリアゾール、
ビス（ベンジリデン）オキサリルジヒドラジド、
オキサニリド、
イソフタロイルジヒドラジド、
セバコイルビスフェニルヒドラジド、
Ｎ，Ｎ’−ジアセチルアジポイルジヒドラジド、
Ｎ，Ｎ’−ビス（サリチロイル）オキサリルジヒドラジド、
Ｎ，Ｎ’−ビス（サリチロイル）チオプロピオニルジヒドラジド。
【０１０５】
４．  ホスフィットおよびホスホナイト、例えば、
トリフェニルホスフィット、ジフェニルアルキルホスフィット、
フェニルジアルキルホスフィット、トリス（ノニルフェニル）ホスフィット、
トリラウリルホスフィット、トリオクタデシルホスフィット、
ジステアリルペンタエリトリトールジホスフィット、
トリス（２，４−ジ−第三ブチルフェニル）ホスフィット、
ジイソデシルペンタエリトリトールジホスフィット、
ビス（２，４−ジ−第三ブチルフェニル）ペンタエリトリトールジホスフィット、
ビス（２，６−ジ−第三ブチル−４−メチルフェニル）ペンタエリトリトールジホスフィット、
ジイソデシルオキシペンタエリトリトールジホスフィット、
ビス（２，４−ジ−第三ブチル−６−メチルフェニル）ペンタエリトリトールジホスフィット、
ビス（２，４，６−トリス（第三ブチルフェニル）ペンタエリトリトールジホスフィット、
トリステアリルソルビトールトリホスフィット、
テトラキス（２，４−ジ−第三ブチルフェニル）４，４’−ビフェニレンジホスホナイト、
６−イソオクチルオキシ−２，４，８，１０−テトラ−第三ブチル−１２Ｈ−ジベンズ［ｄ，ｇ］−１，３，２−ジオキサホスホシン、
ビス（２，４−ジ−第三ブチル−６−メチルフェニル）メチルホスフィット、
ビス（２，４−ジ−第三ブチル−６−メチルフェニル）エチルホスフィット、
６−フルオロ−２，４，８，１０−テトラ−第三ブチル−１２−メチル−ジベンズ［ｄ，ｇ］−１，３，２−ジオキサホスホシン、
２，２’，２”−ニトリロ［トリエチルトリス（３，３’，５，５’−テトラ−第三ブチル−１，１’−ビフェニル−２，２’−ジイル）ホスフィット］、
２−エチルヘキシル（３，３’，５，５’−テトラ−第三ブチル−１，１’−ビフェニル−２，２’−ジイル）ホスフィット、
５−ブチル−５−エチル−２−（２，４，６−トリ−第三ブチルフェノキシ）−１，３，２−ジオキサホスフィラン。
【０１０６】
特に好ましいのは以下のホスフィットである。
トリス（２，４−ジ−第三ブチルフェニル）ホスフィット（イルガフォスR１６９、チバ−ガイギー社製）、
トリス（ノニルフェニル）ホスフィット、
【化１８１】
0004883831.tif 000138
【化１８２】
0004883831.tif 000139
【０１０７】
５．  ヒドロキシルアミン、例えば、
Ｎ，Ｎ−ジベンジルヒドロキシルアミン、
Ｎ，Ｎ−ジエチルヒドロキシルアミン、
Ｎ，Ｎ−ジオクチルヒドロキシルアミン、
Ｎ，Ｎ−ジラウリルヒドロキシルアミン、
Ｎ，Ｎ−ジテトラデシルヒドロキシルアミン、
Ｎ，Ｎ−ジヘキサデシルヒドロキシルアミン、
Ｎ，Ｎ−ジオクタデシルヒドロキシルアミン、
Ｎ−ヘキサデシル−Ｎ−オクタデシルヒドロキシルアミン、
Ｎ−ヘプタデシル−Ｎ−オクタデシルヒドロキシルアミン、
水素化牛脂アミンから誘導されたＮ，Ｎ−ジアルキルヒドロキシルアミン。
【０１０８】
６．  ニトロン、例えば、
Ｎ−ベンジル−α−フェニル−ニトロン、
Ｎ−エチル−α−メチル−ニトロン、
Ｎ−オクチル−α−ヘプチル−ニトロン、
Ｎ−ラウリル−α−ウンデシル−ニトロン、
Ｎ−テトラデシル−α−トリデシル−ニトロン、
Ｎ−ヘキサデシル−α−ペンタデシル−ニトロン、
Ｎ−オクタデシル−α−ヘプタデシル−ニトロン、
Ｎ−ヘキサデシル−α−ヘプタデシル−ニトロン、
Ｎ−オクタデシル−α−ペンタデシル−ニトロン、
Ｎ−ヘプタデシル−α−ヘプタデシル−ニトロン、
Ｎ−オクタデシル−α−ヘキサデシル−ニトロン、
水素化牛脂アミンから誘導されたＮ，Ｎ−ジアルキルヒドロキシルアミンから誘導されたニトロン。
【０１０９】
７．  チオ相乗剤、例えば、
ジラウリルチオジプロピオネートまたは
ジステアリルチオジプロピオネート。
【０１１０】
８．  過酸化物捕捉剤、例えば、
β−チオジプロピオン酸のエステル、例えば、ラウリル、ステアリル、ミリスチルまたはトリデシルエステル、
メルカプトベンズイミダゾールまたは２−メルカプトベンズイミダゾールの亜鉛塩、
亜鉛ジブチルジチオカルバメート、ジオクタデシルジスルフィド、
ペンタエリトリトールテトラキス（β−ドデシルメルカプト）プロピオネート。
【０１１１】
９．  ポリアミド安定剤、例えば、
ヨウ化物および／またはリン化合物と組み合わされた銅塩および二価マグネシウムの塩。
【０１１２】
１０．  塩基性補助安定剤、例えば、
メラミン、ポリビニルピロリドン、ジシアンジアミド、
トリアリルシアヌレート、尿素誘導体、ヒドラジン誘導体、アミン、
ポリアミド、ポリウレタン、
高級脂肪酸のアルカリ金属塩およびアルカリ土類金属塩、例えば
カルシウムステアレート、亜鉛ステアレート、マグネシウムベヘネート、
マグネシウムステアレート、ナトリウムリシノレートおよび
カリウムパルミテート、アンチモンピロカテコレートまたは
亜鉛ピロカテコレート。
【０１１３】
１１．核剤、例えば、
タルクのような無機物質、
二酸化チタン、酸化マグネシウムのような金属酸化物、
ホスフェート、カーボネートまたはサルフェートであって、好ましくはアルカリ土類金属のもの、
モノ−またはポリカルボン酸のような有機化合物およびそれらの塩、例えば、
４−第三ブチル安息香酸、アジピン酸、ジフェニル酢酸、
ナトリウムスクシネートまたはナトリウムベンゾエート、
イオン性コポリマー（“アイオノマー”）のようなポリマー性化合物。
特に好ましいのは、１，３：２，４―ビス（３’，４’−ジメチルベンジリデン）ソルビトール、１，３：２，４−ジ（パラメチルジベンジリデン）ソルビトールおよび１，３：２，４−ジ（ベンジリデン）ソルビトールである。
【０１１４】
１２．充填剤および強化剤、例えば、
炭酸カルシウム、シリケート、ガラス繊維、ガラス球、アスベスト、
タルク、カオリン、雲母、バリウムサルフェート、
金属オキシドおよびヒドロキシド、カーボンブラック、グラファイト、
木粉および他の天然生成物の粉末または繊維、合成繊維。
【０１１５】
１３．  その他の添加剤、例えば、
可塑剤、潤滑剤、乳化剤、顔料、流動添加剤、触媒、流れ調整剤、蛍光増白剤、難燃剤、帯電防止剤および発泡剤。
【０１１６】
１４．  ベンゾフラノンおよびインドリノン、例えば、
Ｕ．Ｓ．４，３２５，８６３、Ｕ．Ｓ．４，３３８，２４４、
Ｕ．Ｓ．５，１７５，３１２、Ｕ．Ｓ．５，２１６，０５２、
Ｕ．Ｓ．５，２５２，６４３、ＤＥ−Ａ−４３１６６１１、
ＤＥ−Ａ−４３１６６２２、ＤＥ−Ａ−４３１６８７６、
ＥＰ−Ａ−０５８９８３９もしくはＥＰ−Ａ−０５９１１０２において開示されるもの、または
３−［４−（２−アセトキシエトキシ）フェニル］−５，７−ジ−第三ブチル−ベンゾフラノ−２−オン、
５，７−ジ−第三ブチル−３−［４−（２−ステアロイルオキシエトキシ）フェニル］ベンゾフラノ−２−オン、
３，３’−ビス［５，７−ジ−第三ブチル−３−（４−［２−ヒドロキシエトキシ］フェニル）ベンゾフラノ−２−オン］、
５，７−ジ−第三ブチル−３−（４−エトキシフェニル）ベンゾフラノ−２−オン、
３−（４−アセトキシ−３，５−ジメチルフェニル）−５，７−ジ−第三ブチル−ベンゾフラノ−２−オン、
３−（３，５−ジメチル−４−ピバロイルオキシフェニル）−５，７−ジ−第三ブチル−ベンゾフラノ−２−オン、
３−（３，４−ジメチルフェニル）−５，７−ジ−第三ブチル−ベンゾフラノ−２−オン、
３−（２，３−ジメチルフェニル）−５，７−ジ−第三ブチル−ベンゾフラノ−２−オン。
【０１１７】
成分（Ａ）、（Ｂ）および（Ｃ）の総量と慣用の添加剤の総量との重量比は、例えば１００：１ないし１：１００または１０：１ないし１：１０であることができる。
【０１１８】
【実施例】
以下の実施例は本発明をより詳細に説明する。全ての百分率および部は、他に述べられない限り、重量によって表される。
以下の実施例１ないし４において使用した安定剤
安定剤（Ａ−Ｉ−１）
【化１８３】
0004883831.tif 000140
ｎ1の平均値は５．１であった。
安定剤（Ａ−ＩＩ−１）
化合物（Ａ−ＩＩ−ａ）と（Ａ−ＩＩ−ｂ）との４：１の重量比における混合物。
【化１８４】
0004883831.tif 000141
［式中、ｎ2の平均値は３．９であり、そしてｎ2*の平均値は４．２である。］安定剤（Ｂ−５−１）
【化１８５】
0004883831.tif 000142
安定剤（Ｂ−１３）
【化１８６】
0004883831.tif 000143
安定剤（Ｂ−１４）
【化１８７】
0004883831.tif 000144
安定剤（Ｂ−４９−ｄ）
【化１８８】
0004883831.tif 000145
安定剤（Ｂ−６３）
【化１８９】
0004883831.tif 000146
安定剤（Ｂ−７６）
【化１９０】
0004883831.tif 000147
［式中、Ｒ’は
【化１９１】
0004883831.tif 000148
を表す。］
安定剤（Ｂ−８４−１−ａ）
【化１９２】
0004883831.tif 000149
ｍ4の平均値は４．５であった。
安定剤（Ｂ−９２）
【化１９３】
0004883831.tif 000150
ｍ12の平均値は３．５であった。
安定剤（Ｂ−９７−Ｉ）
【化１９４】
0004883831.tif 000151
ｍ17の平均値は２．５であった。
安定剤（Ｂ−９７−ＩＩ）
【化１９５】
0004883831.tif 000152
ｍ17の平均値は２．５であった。
安定剤（Ｂ−９９−Ｉ−１）
【化１９６】
0004883831.tif 000153
ｍ19の平均値は３．２であった。
安定剤（Ｂ−１００−Ａ）
次式（１００ａ−１）
【化１９７】
0004883831.tif 000154
で表されるポリアミンと塩化シアヌルとの反応によって得られる中間生成物と、次式（１００ｂ−１）
【化１９８】
0004883831.tif 000155
で表される化合物とを反応させることによって得られる生成物。
安定剤（Ｂ−１０１−Ｉ）
【化１９９】
0004883831.tif 000156
ｍ21の平均値は５．８である。
安定剤（Ｂ−１０５）
【化２００】
0004883831.tif 000157
【０１１９】
実施例１：ポリプロピレンホモポリマーフィルムの光安定化
未安定化ポリプロピレン粉末（メルトフローインデックス：２３０℃および２１６０ｇで３．２ｇ／１０分）１００部を２００℃で１０分間ブラベンダープラストグラフ中で、ペンタエリトリチル−テトラキス｛３−（３，５−ジ−第三ブチル−４−ヒドロキシフェニル）プロピオネート｝０．０５部、トリス｛２，４−ジ−第三ブチルフェニル｝ホスフィット０．０５部、Ｃａステアレート０．１部および表１ａおよび１ｂにおいて示される安定剤混合物と均一化した。そのようにして得られた材料を、実験室圧縮機において二つのアルミニウム箔の間で６分間２６０℃で０．５ｍｍ厚フィルムに圧縮成形し、それを水冷圧縮機において室温へと直ちに冷却した。６０ｍｍ×２５ｍｍの試料をこれらの０．５ｍｍフィルムから切り出し、そしてウエザー−オメーターＣｉ６５（ブラックパネル温度６３±２℃、水噴霧無し）において暴露した。
周期的に、これらの試料を暴露装置から除去し、そしてそれらのカルボニル含有量を赤外線スペクトル計で測定した。０．１のカルボニル吸光度の形成に相当する曝露時間を、安定剤混合物の能力のために測定した。得た値を表１ａおよび１ｂに要約する。
【表１】
0004883831.tif 000158
【表２】
0004883831.tif 000159
【０１２０】
実施例２：ポリプロピレンホモポリマーフィルムの光安定化
未安定化ポリプロピレン粉末（メルトフローインデックス：２３０℃および２１６０ｇで３．８ｇ／１０分）１００部を２００℃で１０分間ブラベンダープラストグラフ中で、ペンタエリトリチル−テトラキス｛３−（３，５−ジ−第三ブチル−４−ヒドロキシフェニル）プロピオネート｝０．０５部、トリス｛２，４−ジ−第三ブチルフェニル｝ホスフィット０．０５部、Ｃａステアレート０．１部および表２において示される安定剤混合物と均一化した。そのようにして得られた材料を、実験室圧縮機において二つのアルミニウム箔の間で６分間２６０℃で０．５ｍｍ厚フィルムに圧縮成形し、それを水冷圧縮機において室温へと直ちに冷却した。６０ｍｍ×２５ｍｍの試料をこれらの０．５ｍｍフィルムから切り出し、そしてウエザー−オメーターＣｉ６５（ブラックパネル温度６３±２℃、水噴霧無し）において暴露した。
周期的に、これらの試料を暴露装置から除去し、そしてそれらのカルボニル含有量を赤外線スペクトル計で測定した。０．１のカルボニル吸光度の形成に相当する曝露時間を、安定剤混合物の能力のために測定した。得た値を表２に要約する。
【表３】
0004883831.tif 000160
【０１２１】
実施例３：ポリプロピレンコポリマーフィルムの光安定化
未安定化ポリプロピレン粉末（メルトフローインデックス：２３０℃および２１６０ｇで〜３．８ｇ／１０分）１００部を２００℃で１０分間ブラベンダープラストグラフ中で、ペンタエリトリチル−テトラキス｛３−（３，５−ジ−第三ブチル−４−ヒドロキシフェニル）プロピオネート｝０．０５部、トリス｛２，４−ジ−第三ブチルフェニル｝ホスフィット０．１０部、Ｃａステアレート０．１部および表３において示される安定剤混合物と均一化した。そのようにして得られた材料を、実験室圧縮機において二つのアルミニウム箔の間で６分間２６０℃で０．５ｍｍ厚フィルムに圧縮成形し、それを水冷圧縮機において室温へと直ちに冷却した。６０ｍｍ×２５ｍｍの試料をこれらの０．５ｍｍフィルムから切り出し、そしてウエザー−オメーターＣｉ６５（ブラックパネル温度６３±２℃、水噴霧無し）において暴露した。
周期的に、これらの試料を暴露装置から除去し、そしてそれらのカルボニル含有量を赤外線スペクトル計で測定した。０．１のカルボニル吸光度の形成に相当する曝露時間を、安定剤混合物の能力のために測定した。得た値を表３に要約する。
【表４】
0004883831.tif 000161
【０１２２】
実施例４：ポリエチレンＨＤフィルムの光安定化
未安定化高密度ポリエチレン粉末（密度：０．９６４ｇ／ｃｍ3、メルトフローインデックス：１９０℃および２１６０ｇで５．０ｇ／１０分）１００部を１８０℃で１０分間ブラベンダープラストグラフ中で、オクタデシル３−（３，５−ジ−第三ブチル−４−ヒドロキシフェニル）プロピオネート０．０３部および表４において示される安定剤混合物と均一化した。そのようにして得られた材料を、実験室圧縮機において二つのアルミニウム箔の間で６分間２１０℃で０．５ｍｍ厚フィルムに圧縮成形し、それを水冷圧縮機において室温へと直ちに冷却した。６０ｍｍ×２５ｍｍの試料をこれらの０．５ｍｍフィルムから切り出し、そしてウエザー−オメーターＣｉ６５（ブラックパネル温度６３±２℃、水噴霧無し）において暴露した。
周期的に、これらの試料を暴露装置から除去し、そしてそれらのカルボニル含有量を赤外線スペクトル計で測定した。０．１のカルボニル吸光度の形成に相当する曝露時間を、安定剤混合物の能力のために測定した。得た値を表４に要約する。
【表５】
0004883831.tif 000162